(57)【特許請求の範囲】
【請求項１】
構造（１）の少なくとも一つの単位、構造（２）の少なくとも一つの単位、構造（３）の少なくとも一つの単位、
【化１】
0006788668.tif 000022
及び構造（１’）を有する一つの末端基を有する少なくとも一つのランダムコポリマーを含む組成物：
【化２】
0006788668.tif 000023
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され；ｎは１〜５の範囲であり、Ｒ６は、Ｈ、Ｆ、Ｃ１〜Ｃ８アルキル及びＣ１〜Ｃ８フルオロアルキルからなる群から選択され；ｍは１〜３の範囲であり；ｎ’は１〜５の範囲であり；ｎ’’は１〜５の範囲であり；ｎ’’’は１〜５の範囲であり；Ｒ７はＣ１〜Ｃ８アルキルであり；Ｘは−ＣＮまたはアルキルオキシカルボニル部分Ｒ８−Ｏ−（Ｃ＝Ｏ）−（Ｒ８はＣ１〜Ｃ８アルキルである）であり；
そして
【化３】
0006788668.tif 000024
は、該ランダムコポリマーに対する末端基の結合点を表し、
ここで、該組成物は、更に、溶剤を含む。
【請求項２】
前記コポリマーが、グラフト、架橋しておりかつブロックコポリマーに対して中性層である層を形成することができる、請求項１に記載の組成物。
【請求項３】
前記コポリマーが、グラフト、架橋しておりかつフォトレジスト用の有機溶剤中に可溶ではない中性層である層を形成することができる、請求項１または２に記載の組成物。
【請求項４】
前記コポリマーが、グラフト、架橋しておりかつ水性アルカリ性現像剤中に可溶ではない中性層である層を形成することができる、請求項１〜３のいずれか一つに記載の組成物。
【請求項５】
Ｒ１がＣ１〜Ｃ８アルキルからなる群から選択され；Ｒ２、Ｒ３及びＲ５が、独立して、Ｈ及びＣ１〜Ｃ４アルキルからなる群から選択され；Ｒ４が、Ｈ、Ｃ１〜Ｃ８アルキルからなる群から選択され、そしてｎ＝１であり；そしてＲ６が、Ｈ、Ｃ１〜Ｃ８アルキルからなる群から選択され、そしてｍ＝１である、請求項１〜４のいずれか一つに記載の組成物。
【請求項６】
構造（３）の単位が１０モル％〜４５モル％の範囲である、請求項１〜５のいずれか一つに記載の組成物。
【請求項７】
前記ブロックコポリマーがポリ（スチレン−ｂ−メチルメタクリレート）である、請求項２〜６のいずれか一つに記載の組成物。
【請求項８】
酸発生剤を更に含む、請求項１〜７のいずれか一つに記載の組成物。
【請求項９】
熱酸発生剤を更に含む、請求項１〜８のいずれか一つに記載の組成物。
【請求項１０】
構造（１）の少なくとも一つの繰り返し単位、構造（２）の少なくとも一つの繰り返し単位、構造（３）の少なくとも一つの繰り返し単位、
【化４】
0006788668.tif 000025
及び構造（１’）を有する一つの末端基を有するランダムコポリマー：
【化５】
0006788668.tif 000026
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され、ｎは１〜５の範囲であり、Ｒ６は、Ｈ、Ｆ、Ｃ１〜Ｃ８アルキル及びＣ１〜Ｃ８フルオロアルキルからなる群から選択され、そしてｍは１〜３の範囲であり、及びｎ’は１〜５の範囲であり、そしてｎ’’は１〜５の範囲であり、ｎ’’’は１〜５の範囲であり、Ｒ７はＣ１〜Ｃ８アルキルであり、そしてＸは−ＣＮまたはアルキルオキシカルボニル部分Ｒ８−Ｏ−（Ｃ＝Ｏ）−であり、ここでＲ８はＣ１〜Ｃ８アルキルであり、
そして
【化６】
0006788668.tif 000027
は、該ランダムコポリマーに対する前記末端基の結合点を表す。
【請求項１１】
コポリマーのグラフト及び架橋したコーティングを基材上に形成する方法であって、次のステップ：
ａ）請求項１〜９のいずれか一つに記載の組成物のコーティングを基材上に形成するステップ；
ｂ）このコーティングを９０℃〜１８０℃の間の温度で加熱して、溶剤を除去しそしてコポリマーのグラフトしたコーティング層を形成するステップ；
ｃ）このグラフトしたコーティング層を２００℃〜２５０℃の間の温度で加熱して、架橋されたコポリマーコーティング層を形成するステップ；
を含む前記方法。
【請求項１２】
自己組織化したブロックコポリマーコーティング層を中性層コーティング上に形成する方法であって、次のステップ：
ａ）請求項１〜９のいずれか一つに記載の組成物のコーティングを基材上に形成するステップ；
ｂ）このコーティングを９０℃〜１８０℃の間の温度で加熱して、溶剤を除去しそしてコポリマーのグラフトしたコーティング層を形成するステップ；
ｃ）このグラフトしたコーティング層を２００℃〜２５０℃の間の温度で加熱してコポリマーを架橋して、中性コーティング層を形成するステップ；
ｄ）上記中性コーティング層の上にブロックコポリマーを施与し、そしてこのブロックコポリマー層の誘導自己組織化が起こるまでアニールするステップ；
を含む前記方法。
【請求項１３】
画像を形成するために使用されるブロックコポリマー層のグラフォエピタキシ誘導自己組織化方法であって、次のステップ：
ａ）請求項１〜９のいずれか一つに記載の組成物のコーティングを基材上に形成するステップ；
ｂ）このコーティングを９０℃〜１８０℃の間の温度で加熱して、グラフトしたコーティング層を形成するステップ；
ｃ）このグラフトしたコーティング層を２００℃〜３００℃の間の温度で加熱して、架橋及びグラフトした中性層を形成するステップ；
ｄ）この架橋及びグラフトした中性層上にフォトレジスト層のコーティングを提供するステップ；
ｅ）露光及び現像を介してフォトレジスト層中にパターンを形成するステップ；
ｆ）エッチング耐性ブロックと高エッチング可能ブロックとを含むブロックコポリマーを前記フォトレジストパターン上に施与し、そして誘導自己組織化が起こるまでアニールするステップ；及び
ｇ）前記ブロックコポリマーをエッチングし、それによって前記コポリマーの高エッチング可能ブロックを除去してパターンを形成するステップ；
を含む前記方法。
【請求項１４】
フォトレジスト層中のパターンが、電子線、ブロードバンド、１９３ｎｍ液浸リソグラフィ、１３．５ｎｍ、１９３ｎｍ、２４８ｎｍ、３６５ｎｍ及び４３６ｎｍからなる群から選択される画像形成リソグラフィによって形成される、請求項１３に記載の方法。
【請求項１５】
画像を形成するために使用されるブロックコポリマー層のケモエピタキシ誘導自己組織化方法であって、次のステップ：
ａ）請求項１〜９のいずれか一つに記載の組成物のコーティングを基材上に形成するステップ；
ｂ）このコーティングを９０℃〜１８０℃の間の温度で加熱して、溶剤を除去しそしてグラフトしたコーティング層を形成するステップ；
ｃ）このグラフトしたコーティング層を２００℃〜３００℃の間の温度で加熱して、架橋及びグラフトした中性層を形成するステップ；
ｄ）この架橋及びグラフトした中性層上にフォトレジスト層のコーティングを提供するステップ；
ｅ）露光及び現像を介してフォトレジスト層中にパターンを形成し、それによって中性層がレジストによって覆われていない領域を形成するステップ；
ｆ）被覆されていない中性層を処理するステップ；
ｇ）フォトレジストを除去するステップ；
ｈ）エッチング耐性ブロックと高エッチング可能ブロックとを含むブロックコポリマーを中性層上に施与し、そして誘導自己組織化が起こるまでアニールするステップ；及び
ｉ）前記ブロックコポリマーをエッチングし、それによって前記コポリマーの高エッチング可能ブロックを除去してパターンを形成するステップ；
を含む前記方法。
【請求項１６】
フォトレジスト層中のパターンが、電子線、ブロードバンド、１９３ｎｍ液浸リソグラフィ、ブロードバンド、１３．５ｎｍ、１９３ｎｍ、２４８ｎｍ、３６５ｎｍ及び４３６ｎｍからなる群から選択される画像形成リソグラフィによって形成される、請求項１５に記載の方法。
【発明の詳細な説明】
【技術分野】
【０００１】
本発明は、新規ポリマー、新規組成物、及び誘導自己組織性ブロックコポリマー（ＢＣＰ）のマイクロドメインを整列させるために該新規組成物を使用する新規方法に関する。該組成物及び方法は、電子デバイスの製造に有用である。
【背景技術】
【０００２】
ブロックコポリマーの誘導自己組織化は、ナノスケールオーダーの図形の微小寸法（ＣＤ）を達成できる微細電子デバイスの製造のためのより一層小さなパターン化された図形を生成するために有用な方法である。誘導自己組織化法は、マイクロリソグラフィ技術の解像能力を拡張するために望ましい。慣用のリソグラフィ法では、基材または層状基材上にコーティングされたフォトレジストに対してマスクを介して露光するために紫外線（ＵＶ）を使用し得る。ポジ型もしくはネガ型フォトレジストが有用であり、そしてこれらは、慣用の集積回路（ＩＣ）プラズマ加工を用いた乾式現像を可能とするためにケイ素などの耐火性元素を含むこともできる。ポジ型フォトレジストでは、マスクを通過したＵＶ放射線が、フォトレジスト中で光化学的反応を引き起こして、露光された領域が、現像剤溶液を用いてまたは慣用のＩＣプラズマ加工によって除去されるようになる。これとは反対に、ネガ型フォトレジストでは、マスクを通過したＵＶ放射線が、放射線に曝された領域を現像剤溶液を用いてまたは慣用のＩＣプラズマ加工では除去され難くする。次いで、集積回路図形、例えばゲート、ビアまたはインターコネクタを、基材または層状基材中にエッチングし、そして残りのフォトレジストを除去する。慣用のリソグラフィ露光プロセスを用いた場合は、集積回路図形の図形寸法は制限される。パターン寸法の更なる縮小は、収差、焦点、プロキシミティ効果、達成可能な最小露光波長及び達成可能な最大開口数に関連した制限の故に放射線露光を用いては達成が困難である。大規模集積へのニーズの故に、デバイスの回路寸法及び図形は絶え間なく縮小されてきた。過去は、図形の最終の解像度は、それ自体に制限のある、フォトレジストの露光に使用される光の波長に依存してきた。ブロックコポリマー画像形成を用いたグラフォエピタキシ及びケモエピタキシなどの誘導集合技術は、ＣＤ変動を減少しながら解像度を向上するために使用される非常に望ましい技術である。これらの技術は、慣用のＵＶリソグラフィ技術を増強するか、あるいはＥＵＶ、電子線、ディープＵＶまたは液浸リソグラフィを使用する方策において更により高い解像度及びＣＤコントロールを可能とするために使用することができる。誘導自己組織性ブロックコポリマーは、エッチング耐性のコポリマー性単位のブロックと、エッチングされやすいコポリマー性単位のブロックを含み、このブロックコポリマーは、基材上でコーティング、整列及びエッチングされた時に、非常に高密度のパターンの領域を与える。
【０００３】
グラフォエピタキシ誘導自己組織化方法では、ブロックコポリマーは、慣用のリソグラフィ（紫外線、ディープ紫外線、電子線、極端紫外線（ＥＵＶ）露光源）を用いてプリパターン化されてライン／スペース（Ｌ／Ｓ）またはコンタクトホール（ＣＨ）パターンなどの繰り返しのトポグラフィ図形が形成されている基材の周りに自己組織化する。Ｌ／Ｓ誘導自己組織化アレイの一例では、ブロックコポリマーは、予めパターン化されたライン間のトレンチ中に異なるピッチの並行なライン−スペースパターンを形成できる自己整列したラメラ領域を形成して、トポグラフィカルライン間のトレンチ中の空間をより微細のパターンに分割することによりパターン解像度を増強することができる。例えば、ミクロ相分離することができ、かつプラズマエッチングに耐性のある炭素を豊富に含むブロック（例えばスチレンや、またはＳｉ、Ｇｅ、Ｔｉのような何らかの他の元素を含むもの）とプラズマエッチングまたは除去性が高いブロックとを含むジブロックコポリマーは、高解像度のパターン画定を供することができる。高エッチング性ブロックの例は、酸素を豊富に含みかつ耐火性元素を含まず、高エッチング性ブロックを形成することができるモノマー、例えばメチルメタクリレートを含み得る。自己組織化パターンを画定するエッチングプロセスに使用されるプラズマエッチングガスは、典型的には、集積回路（ＩＣ）の製造に用いられるプロセスに使用されるガスである。このようにして、慣用のリソグラフィ技術によって画定可能なものと比べて非常に微細なパターンを典型的なＩＣ基材中に生成でき、そうしてパターンの増倍が達成される。同様に、慣用のリソグラフィによって画定されるコンタクトホールまたはポストのアレイの周りでの誘導自己組織化によって適当なブロックコポリマーがそれ自体で整列するグラフォエピタキシを用いることによってコンタクトホールなどの図形もより密度高く生成でき、そうしてエッチングした時にコンタクトホールのより密度の高いアレイを与えるエッチング可能なドメインとエッチング耐性のドメインとのより密度の高いアレイを形成する。その結果、グラフォエピタキシは、パターン調整及びパターン増倍の両方を提供する可能性を持つ。
【０００４】
化学エピタキシまたはピン止め化学エピタキシでは、ブロックコポリマーの自己アセンブリは、異なる化学親和性の領域を持つが、自己組織化プロセスを誘導するトポグラフィを持たないかまたは僅かにしか持たない表面の周りに形成される。例えば、基材の表面を慣用のリソグラフィ（ＵＶ、ＤＵＶ、電子線、ＥＵＶ）を用いてパターン化することによって、表面ケミストリが照射によって変性された露光領域が、露光されておらず化学的変化がない領域と交互している異なる化学親和性の表面をライン・アンド・スペース（Ｌ／Ｓ）パターンで生成できる。これらの領域はトポグラフィの差異は持たないが、ブロックコポリマーセグメントの自己組織化を誘導する表面化学的差異またはピン止めを示す。具体的には、エッチング耐性の繰り返し単位（例えばスチレン繰り返し単位）及び高速エッチング性の繰り返し単位（例えばメチルメタクリレート繰り返し単位）を含むブロックセグメントを持つブロックコポリマーの誘導自己組織化は、パターン上でのエッチング耐性ブロックセグメントと高エッチング性のブロックセグメントの正確な配置を可能とするだろう。この技術は、これらのブロックコポリマーを正確に配置すること、及びその後に、プラズマまたはウェットエッチング加工の後に基材中にパターンをパターン転写することを可能にする。化学的エピタキシは、これを、化学的差異の変化によって微調整して、ラインエッジラフネス及びＣＤコントロールの向上を助けて、パターンの調整を可能とすることができるという利点を有する。繰り返しコンタクトホール（ＣＨ）アレイなどの他のタイプのパターンも、ケモエピタキシを用いてパターン調整することができる。
【０００５】
中性層は、誘導自己組織化に使用されたブロックコポリマーのいずれのブロックセグメントにも親和性を持たない、基材上のまたは処理された基材の表面上の層である。ブロックコポリマーの誘導自己組織化のグラフォエピタキシ法では中性相が有用である、というのも、これらは、基材に対するエッチング耐性ブロックポリマーセグメント及び高エッチング性ブロックポリマーセグメントの適切な配置をもたらす誘導自己組織化のためのブロックポリマーセグメントの適切な配置または配向を可能とするからである。例えば、慣用の放射線リソグラフィで画定されたライン・アンド・スペース図形を含む表面では、中性層は、ブロックセグメントが基材の表面に対して垂直に配向するようにブロックセグメントが配向することを可能とするが、このような配向は、慣用のリソグラフィで画定されるライン間の長さに対するブロックコポリマー中のブロックセグメントの長さに依存するパターン調整とパターン増倍の両方に理想的な配向である。基材が、ブロックセグメントのうちの一つとあまりに強く相互作用すると、このセグメントがその表面上に平坦に横たわって、セグメント及び基材との間の接触面が最大化されるだろう；このような表面は、慣用のリソグラフィにより生成された図形に基づいたパターンの調整またはパターン増倍のいずれかを達成するために使用できる望ましい垂直な整列を乱すことになるであろう。基材の選択された小さな領域を変性またはピン止めして、これらを、ブロックコポリマーの一つのブロックと強く相互作用するようにし、基材の残部は中性層でコーティングされた状態で残すことは、ブロックコポリマーのドメインを所望の方向に整列させるのに有用であり得、そしてこれは、パターン増倍のために使用されるピン止めケモエピタキシまたはグラフォエピタキシの基本となる。
【先行技術文献】
【特許文献】
【０００６】
【特許文献１】ＵＳ８６９１９２５
【発明の概要】
【発明が解決しようとする課題】
【０００７】
新規コポリマー及び溶剤から構成された新規調合物からコーティングでき、かつコーティングの後に、半導体（例えば、Ｓｉ、ＧａＡｓ、及び類似物）、金属（Ｃｕ、Ｗ、Ｍｏ、Ａｌ、Ｚｒ、Ｔｉ、Ｈｆ、Ａｕ及び類似物）及び金属酸化物（酸化銅、酸化アルミニウム、酸化ハフニウム、酸化ジルコニウム、酸化チタン及び類似物）基材上に、簡単なスピンコートを行い、その後、ポストコートベークすることにより、この層のグラフトによる基材に対する化学結合及び架橋の両方をもたらして架橋、グラフトした中性ポリマー層を形成することができる、該新規コポリマーへの要望がある。また、層へと形成した時に自己組織化ブロックコポリマーに対し中性のままで残るものの、誘導自己組織化技術の加工ステップによってなおもダメージを受けず、及び誘導自己組織化用材料及びプロセスのリソグラフィ性能を更に高めることができ、特に加工ステップの数を減らし及び良好なリソグラフィ性能を持ってより良好なパターン解像度を供し、及び施与された基材からの中性層のディウェッティングによって引き起こされる欠陥の形成を被らない、新規組成物中に使用できる新規ポリマーへの要望もある。本発明は、自己組織化用ブロックコポリマーに対して中性の架橋及びグラフトした層を形成しそして良好なリソグラフィ性能を持ってパターンを供する、新規方法、新規コポリマー及び新規組成物に関する。更に、中性層ポリマーにグラフト機能及び架橋機能の両方を兼ね備えることによって、驚くべきことに、中性層コポリマーが架橋機能のみを組み入れた場合に図らずしも発見された中性層のディウェッティングの問題が回避される。
【課題を解決するための手段】
【０００８】
構造（１）の少なくとも一つの単位、構造（２）の少なくとも一つの単位、構造（３）の少なくとも一つの単位、
【０００９】
【化１】
0006788668.tif 000002
及び次の構造（１’）を有する一つの末端基を有する少なくとも一つの新規ランダムコポリマーを含む新規組成物：
【００１０】
【化２】
0006788668.tif 000003
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され、ｎは１〜５の範囲であり、Ｒ６は、Ｈ、Ｆ、Ｃ１〜Ｃ８アルキル及びＣ１〜Ｃ８フルオロアルキルからなる群から選択され、そしてｍは１〜３の範囲であり、及びｎ’は１〜５の範囲であり、そしてｎ’’は１〜５の範囲であり、ｎ’’’は１〜５の範囲であり、Ｒ７はＣ１〜Ｃ８アルキルであり、そしてＸは−ＣＮまたはアルキルオキシカルボニル部分Ｒ８−Ｏ−（Ｃ＝Ｏ）−であり、ここでＲ８はＣ１〜Ｃ８アルキルであり、そして
【００１１】
【化３】
0006788668.tif 000004
は該コポリマーに対する末端基の結合点を表す。
【００１２】
また本発明は、この新規組成物を用いた自己組織化または誘導自己整列リソグラフィを使用してパターンを形成するための新規方法にも関する。
【図面の簡単な説明】
【００１３】
【図１】図１ａ〜１ｃは、自己整列プロセスを示す。
【図２】図２ａ〜２ｉは、ネガトーンライン増倍のためのプロセスを示す。
【図３】図３ａ〜３ｇは、ポジトーン増倍のためのプロセスを示す。
【図４】図４ａ〜４ｄは、コンタクトホールプロセスを示す。
【図５】図５は、合成例１からのコポリマーでできた調合物からスピンコートされたフィルムのディウェッティング欠陥のＳＥＭ画像を示す。
【図６】図６は、合成例２ｂからのコポリマーでできた調合物からスピンコートされたフィルム上でのブロックコポリマーの自己組織化を示す。
【発明を実施するための形態】
【００１４】
本明細書において、アルキルとは、線状もしくは分岐状であることができる飽和炭化水素基（例えば、メチル、エチル、プロピル、イソプロピル、ｔｅｒｔ−ブチル及び類似物）を指し、シクロアルキルは、一つの飽和環を含む炭化水素（例えばシクロヘキシル、シクロプロピル、シクロペンチル及び類似物）を指し、フルオロアルキルは、全ての水素がフッ素で置き換えられた線状もしくは分岐状飽和アルキル基を指し、シクロフルオロアルキルは、全ての水素がフッ素で置き換えられたシクロアルキル基を指し、部分フッ素化アルキルは、一部の水素がフッ素で置き換えられた線状もしくは分岐状飽和アルキル基を指し、部分フッ素化シクロアルキルは、一部の水素がフッ素で置き換えられたシクロアルキル基を指し、ヒドロキシアルキルは、少なくとも一つのヒドロキシ部分で置換されたアルキルもしくはシクロアルキル基（例えば、−ＣＨ２−ＣＨ２−ＯＨ、ＣＨ−ＣＨ（ＯＨ）−ＣＨ３及び類似物）を指す。
【００１５】
本発明は、高い解像度及び良好なリソグラフィ性を持ってパターンを形成するための、新規コポリマー、組成物、及び新規自己組織化及び誘導自己組織化方法に関する。該新規ポリマー及び溶剤を含む該新規組成物は、ブロックコポリマーの自己組織化及び誘導自己組織化と共に使用するための中性層を形成することができる。該中性層は、配向制御層であって、該層は、高解像度リソグラフィを得るために、中性層上にコーティングされたブロックコポリマーを、基材に対して所望の方向に整列させることを可能にする。また本発明は、該中性層組成物を使用する、グラフォエピタキシ及びケモエピタキシなどのブロックコポリマーの誘導自己組織化に使用するための新規方法にも関する。本発明は、ＵＶリソグラフィ（４５０ｎｍ〜１０ｎｍ）、液浸リソグラフィ、ＥＵＶまたは電子線などの慣用のリソグラフィ技術で作製された目的図形の解像度またはＣＤ均一性の更なる改善をもたらす。本発明は、架橋及びグラフトの両方が可能な少なくとも一種の新規ランダムコポリマーを含む新規組成物に関する。一種超のこのような新規コポリマーを、本新規組成物中に使用してよい。該新規組成物は、ランダムコポリマー（複数種可）のみを含む。該新規コポリマーは、該新規コポリマー及び溶剤から構成された新規組成物からコーティングされた時に、自己組織化及び誘導自己組織化方法に使用されるブロックコポリマーの整列に関して中性の相互作用を有するが、該新規コポリマーは、高度の架橋及び基材に対する高度のグラフトの両方が可能であり、そのため、該中性層は中性のままであり、そして中性層上で起こるプロセス、例えば中性層上にコーティングされた層との相互混合、現像、照射、ストリッピングなどによっては害のある作用を受けない。該新規コポリマーは、基材上にコーティングした時に、後続の加工からの中性層に対する望ましくないダメージを防ぎかつそれと同時に基材からの中性層の剥離によって起こる分岐状剥離欠陥（ｂｒａｎｃｈｉｎｇ  ｄｅｌａｍｉｎａｔｉｏｎ  ｄｅｆｅｃｔ）を防ぐ、ブロックコポリマーに対する最適なレベルの中性と、最適なレベルの架橋及び基材に対するグラフトとの両方を持って、層を形成する新規組成物を図らずしも提供する。
【００１６】
以前に本発明者らは、ＵＳ８６９１９２５（特許文献１）において、中性層用途に使用されるコポリマー中に多量の架橋性ベンゾシクロブテン部分が存在すると、この特徴を備えない多くの他の中性層材料の場合は必要な溶剤処理ステップが排除されたことを示した。なお、前記特許文献の内容は本明細書中に掲載されたものとする。通常、このような溶剤処理は、高いポストアプライドベーク温度（例えば２００℃）の後でも部分的に架橋された表面材料を除去するために必要とされる。これは、約２モル％を超える架橋性単位（３）を導入すると、自己組織化性ブロックコポリマーに対する中性を破壊するという考えとは正反対であった。しかし、多量の架橋ベンゾシクロブテン部分を含む中性層が中性を維持する一方で、図らずしも、これらのポリマーから形成した一部のフィルムは、残念ながら、固化後に、ディウェッティング欠陥を招く剥離プロセスを被る傾向があった。
【００１７】
該新規コポリマーは、該新規ポリマー及び溶剤を含む組成物中に配合されそして新規プロセスを介して基板上にコーティングされた時に、ディウェッティング欠陥無しに、それがコーティングされた基材にわたって非常に良好なフィルム均一性を持って架橋された層及びグラフトした層を提供及び維持でき、及び自己組織化を含む加工中にブロックコポリマーに対し中性層としても働くことが図らずしも見出された。
【００１８】
該新規コポリマーは架橋性ベンゾシクロブテン部分を含み、該新規コポリマーは、構造（１）の少なくとも一つの単位、構造（２）の少なくとも一つの単位、及び構造（３）の少なくとも一つの単位、
【００１９】
【化４】
0006788668.tif 000005
及び以下の構造（１’）を有するベンジル系アルコール部分を含む一つの末端基を有するコポリマーを含む：
【００２０】
【化５】
0006788668.tif 000006
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され、ｎは１〜５の範囲であり、Ｒ６は、Ｈ、Ｆ、Ｃ１〜Ｃ８アルキル及びＣ１〜Ｃ８フルオロアルキルからなる群から選択され、そしてｍは１〜３の範囲であり、及びｎ’は１〜５の範囲であり、そしてｎ’’は１〜５の範囲であり、ｎ’’’は１〜５の範囲であり、Ｒ７はＣ１〜Ｃ８アルキルであり、そしてＸは−ＣＮまたはアルキルオキシカルボニル部分Ｒ８−Ｏ−（Ｃ＝Ｏ）−であり、ここでＲ８はＣ１〜Ｃ８アルキルであり、
そして
【００２１】
【化６】
0006788668.tif 000007
は該コポリマーに対する末端基の結合点を表す。
一つの態様では、ｎ’’’は１である。この新規ポリマー及び溶剤を含む新規組成物は、一種または複数の新規コポリマー及び溶剤を含んでよい。
【００２２】
本発明の新規組成物は、上記の新規コポリマー及び溶剤を含む。
【００２３】
該新規組成物をコーティングするための該新規方法は、基材上にこの新規組成物をコーティングし、そして先ず、そのフィルムを比較的低温でベークして溶剤の除去及びベンジル系末端基を介した上記基材上への該コポリマーのグラフトを起こし、その後、比較的高い温度でベークして、懸垂ベンゾシクロブタン基を介した該中性層コポリマーの架橋を起こすことを含む。
【００２４】
この新規コポリマーでは、構造（３）のベンゾシクロブテン部分を有する繰り返し単位は、架橋のための部位を有するコポリマーを提供し、他方で、構造（１’）の末端基部分を含むベンジル系アルコールは、該新規ポリマーが、このポリマーと溶剤とを含む本発明の新規組成物中に配合されそして基材上にフィルムとしてコーティングされた時に、この基材上にグラフトされることを可能にする反応性部位を提供して、新規の架橋及びグラフトしたポリマーフィルムを形成する。このグラフト及び架橋フィルムを形成できる基材の例は、半導体（例えばＳｉ、ＧａＡｓ及び類似物）、金属（Ｃｕ、Ｗ、Ｍｏ、Ａｌ、Ｚｒ、Ｔｉ、Ｈｆ、Ａｕ及び類似物）及び金属酸化物（酸化銅、酸化アルミニウム、酸化ハフニウム、酸化ジルコニウム、酸化チタン及び類似物）である。本発明の一つの態様では、このようなグラフト及び架橋されたフィルムは、基材上にコーティングされた該新規の架橋及びグラフトしたフィルムの上面にコーティングされたブロックコポリマーフィルムのドメインの自己組織化に対する中性の層として働く。
【００２５】
本発明の一つの態様では、これらの新規コポリマーは、架橋性ベンゾシクロブタン懸垂基である架橋性単位（３）を２モル％超の高いレベルで含む。本発明の他の態様の一つでは、繰り返し単位（３）は、１０モル％を超える割合で存在する。
【００２６】
一つの態様では、該新規コポリマーは、構造４によって表すことができ、ここでＸ、Ｙ及びＺは、各々の繰り返し単位のモル％である。一つの態様では、Ｘ、Ｙ及びＺの合計は、存在する繰り返し単位の１００％であり、他の可変部は先に定義した通りである。本発明のこの観点の一つの態様では、ｎ’’’は１である。
【００２７】
他の態様の一つでは、該新規コポリマーは、構造４’によって表すことができ、ここでＸ、Ｙ及びＺは、各々の繰り返し単位のモル％である。一つの態様では、Ｘ、Ｙ及びＺの合計は、存在する繰り返し単位の１００％であり、他の可変部は先に定義した通りである。
【００２８】
更に別の態様では、該新規コポリマーは、構造４’’によって表すことができ、ここでＸ、Ｙ及びＺは、各々の繰り返し単位のモル％である。一つの態様では、Ｘ、Ｙ及びＺの合計は、存在する繰り返し単位の１００％であり、他の可変部は先に定義した通りである。
【００２９】
更に別の態様では、該新規コポリマーは、構造４’’’によって表すことができ、ここでＸ、Ｙ及びＺは、各々の繰り返し単位のモル％である。一つの態様では、Ｘ、Ｙ及びＺの合計は、存在する繰り返し単位の１００％であり、他の可変部は先に定義した通りである。
【００３０】
【化７】
0006788668.tif 000008
【００３１】
該新規ランダムコポリマーは、構造（１’’）、（２’’）及び（３’’）を有するモノマーの混合物を重合するために使用される構造（５）を有するジアゾ系開始剤を用いて製造することができ、ここで式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され、ｎは１〜５の範囲であり、Ｒ６は、Ｈ、Ｆ、Ｃ１〜Ｃ８アルキル及びＣ１〜Ｃ８フルオロアルキルからなる群から選択され、そしてｍは１〜３の範囲であり、及びｎ’は１〜５の範囲であり、そしてｎ’’は１〜５の範囲であり、ｎは１〜５の範囲であり、Ｒ７はＣ１〜Ｃ８アルキルであり、そしてＸは−ＣＮまたはアルキルオキシカルボニル部分Ｒ８−Ｏ−（Ｃ＝Ｏ）−であり、ここでＲ８はＣ１〜Ｃ８アルキルである。本発明の一つの観点では、ｎ’’’は１である。
【００３２】
【化８】
0006788668.tif 000009
【００３３】
この開始剤は、構造（６）を有する末端基を生成し、ここで可変部は先に定義した通りである。本発明の一つの観点では、ｎ’’’は１である。
【００３４】
【化９】
0006788668.tif 000010
【００３５】
他の態様の一つでは、ジアゾ系開始剤は構造（５’）を有し、
【００３６】
【化１０】
0006788668.tif 000011
【００３７】
構造（６ａ）を有する末端基を生成する。
【００３８】
【化１１】
0006788668.tif 000012
【００３９】
更に別の態様の一つでは、該ジアゾ系開始剤は構造（５’’）を有し、そして構造（７）を有する末端基を生成する。
【００４０】
【化１２】
0006788668.tif 000013
【００４１】
構造（５）、（５’）または（５’’）のジアゾ系開始剤は、構造（１’’）、（２’’）及び（３’’）を有するモノマーの混合物と反応させた時に、水素末端基（−Ｈ）、及びベンジル系アルコール部分を有する末端基を供する。このポリマー構造は、基材上にグラフトできるベンジル系アルコール部分と、架橋可能な懸垂ベンゾシクロブテン部分を含む繰り返し単位との両方を提供する。本発明によるコポリマーの一つの態様では、該ポリマーは、構造３の単位の濃度が１０モル％を超えるように合成され；単位（３）を１０モル％を超えて含んでも、これはブロックコポリマーに対する中性を破壊せず、そして望ましくないプロセスダメージに対する中性フィルムの耐性、例えば有機溶剤中で検出可能な膜減りを示さないという、ポストアプライドベーク後の溶剤に対する中性フィルムの耐性を劇的に向上するという利点を有し、図らずしも、基材上でグラフト反応を起こすことができる構造（１’）を有する反応性ベンジルアルコール末端基の付加が、このような反応性末端基が存在しない場合に起こるディウェッティング欠陥を防止することが見出された。
【００４２】
このようにして、該新規中性層の中性及び欠陥形成のない該中性層の良好な濡れを、レジストコーティング、レジストソフトベーク、レジスト暴露、ＰＥＢレジストポジチューン及びレジストネガチューン現像、及び有機溶剤及びＴＭＡＨ現像剤を用いたレジスト剥離などの通常のリソグラフィ加工ステップに対して維持することができる。
【００４３】
更に別の態様の一つでは、該新規ランダムコポリマーは、単位１、２及び３を含み、ここで単位１は約５モル％〜約９０モル％の範囲であり；単位２は約５モル％〜約９０モル％の範囲であり、そして単位３は約１０モル％〜約６０モル％の範囲である。他の態様の一つでは、該中性層は、単位１、２及び３を含み、ここで単位１は約２０モル％〜約８０モル％の範囲であり；単位２は約２０モル％〜約８０モル％の範囲であり、そして単位３は約１５モル％〜約４５モル％の範囲である。
【００４４】
一つの態様では、ここで中性層として使用される新規ランダムコポリマーは、約３，０００〜約５００，０００ｇ／モル、または他の態様では約４，０００〜約２００，０００ｇ／モル、または他の態様では約５，０００〜約１５０，０００の範囲の重量平均分子量（Ｍｗ）を有する。一つの態様では、多分散性（ＰＤ）（Ｍｗ／Ｍｎ）は、約１．５〜約８、または約２．０〜約４、または約２．０〜約３．０の範囲である。分子量のＭｗ及びＭｎは両方とも、例えば、ポリスチレン標準に対してキャリブレートした一般のキャリブレーション法を用いてゲル透過クロマトグラフィにより測定できる。
【００４５】
該新規コポリマー及び溶剤から構成された組成物の一つの態様の一例では、これは、単一の新規コポリマーまたは異なる分子量、ベンゾシクロブテン懸垂基を含む繰り返し単位（３）（例えば、４−ビニル−ベンゾシクロブテンから誘導された繰り返し単位）の異なる濃度、異なるコモノマー比などを有する複数の新規コポリマーのブレンドから構成されていることができる。ベンゾシクロブテン含有モノマー性単位（３）は、様々な量のモノマー性繰り返し単位（１）、（２）、例えばスチレン及びメチルメタクリレートと使用することもでき、またこれらに加えて、該ポリマーは、単一の重合可能なビニル基を有するモノマーから誘導された他の繰り返し単位から構成されていることもできる。これらの繰り返し単位の組成は、幅広い混合組成範囲で対応する繰り返し単位を含むブロックコポリマーに対する中性を実質的に維持しながら、非常に大きく変えることができる。これは、例えば、Ｌ／ＳまたはＣＨパターンなどの繰り返し図形の所与の配列にパターン調整及び／またはパターン増倍を付与する際のグラフォエピタキシまたはケモエピタキシなどの特定の自己誘導アプローチの効率を最大化するために、異なる比率の繰り返し単位を含む二種の異なる中性ポリマーを含む二元ブレンドの組成を調節することによって、中性層を最適化することを可能にする。該新規組成物には単一のコポリマーも使用し得る。本発明の一つの態様では、該中性層組成物は、二種以上の異なる組成の該新規コポリマーのブレンドを含む。該新規組成物は、構造１、２及び３の単位のモル％濃度が異なる２種以上のコポリマーのブレンドを含んでよい。一例としては、該組成物は、モノマー性単位のモル比が異なる第一及び第二コポリマーを含み；第一のコポリマーでは、構造１の単位は約５モル％〜約９０モル％であり、単位２の構造は約５モル％〜約９０モル％であり、そして構造３は約１０モル％〜約６０モル％であり；第二のコポリマーでは、構造１の単位は約５モル％〜約９０モル％であり、単位２の構造は約５モル％〜約９０モル％であり、そして構造３は約１０モル％〜約６０モル％である。
【００４６】
中性層として使用し得る該新規組成物の固形成分は、これらの固形成分を溶解する一種の溶剤または複数の溶剤の混合物と混合される。適当な溶剤には、例えばグリコールエーテル誘導体、例えばエチルセロソルブ、メチルセロソルブ、プロピレングリコールモノメチルエーテル（ＰＧＭＥ）、ジエチレングリコールモノメチルエーテル、ジエチレングリコールモノエチルエーテル、ジプロピレングリコールジメチルエーテル、プロピレングリコールｎ−プロピルエーテル、またはジエチレングリコールジメチルエーテル；グリコールエーテルエステル誘導体、例えばエチルセロソルブアセテート、メチルセロソルブアセテート、またはプロピレングリコールモノメチルエーテルアセテート（ＰＧＭＥＡ）；カルボキシレート、例えばエチルアセテート、ｎ−ブチルアセテート及びアミルアセテート；二塩基性酸のカルボキシレート、例えばジエトキシレート及びジメチルマロネート；グリコール類のジカルボキシレート、例えばエチレングリコールジアセテート及びプロピレングリコールジアセテート；及びヒドロキシカルボキシレート、例えばメチルラクテート、エチルラクテート（ＥＬ）、エチルグリコラート、及びエチル−３−ヒドロキシプロピオネート；ケトンエステル、例えばメチルピルベートまたはエチルピルベート；アルコキシカルボン酸エステル、例えばメチル３−メトキシプロピオネート、エチル３−エトキシプロピオネート、エチル２−ヒドロキシ−２−メチルプロピオネート、またはメチルエトキシプロピオネート；ケトン誘導体、例えばメチルエチルケトン、アセチルアセトン、シクロペンタノン、シクロヘキサノンまたは２−ヘプタノン；ケトンエーテル誘導体、例えばジアセトンアルコールメチルエーテル；ケトンアルコール誘導体、例えばアセトールまたはジアセトンアルコール；ケタールまたはアセタール、例えば１，３ジオキサラン及びジエトキシプロパン；ラクトン、例えばブチロラクトン；アミド誘導体、例えばジメチルアセトアミドまたはジメチルホルムアミド、アニソール、及びこれらの混合物などが挙げ得る。
【００４７】
該新規組成物は、溶剤の他に、コーティングを容易にするための添加剤として界面活性剤を含んでよい。
【００４８】
また、該新規組成物は、任意選択的に、酸発生剤、例えば熱酸発生剤及び／または光酸発生剤を含んでよい。このような添加剤は、懸垂ベンゾシクロブタン基（すなわち、繰り返し単位３中の基）の架橋をアシストするためには必要ではないが、これらの添加剤は、酸を放出することによって、基材上でのベンジルアルコール末端基部分（すなわち、末端基１’）のグラフト反応をアシストし得る。これは、基材表面でのグラフト反応のより高いレベルを達成するのを助け得る他、またコーティング後のグラフトを起こすのに必要なベーク温度を低めることも可能にする。
【００４９】
適当な熱酸発生剤には、オニウム塩、ハロゲン含有化合物、パーフルオロベンゼンスルホネートエステル、パーフルオロアルカンスルホネートエステルなどが挙げられる。非限定的に、上記の調合物のための例示的な熱酸発生剤には、トリ−Ｃ１〜Ｃ８−アルキルアンモニウムｐ−トルエンスルホネート、Ｃ１〜Ｃ８−アルキルアンモニウムデシルベンゼンスルホネート、トリ−Ｃ１〜Ｃ８−アルキルアンモニウムパーフルオロブタン−１−スルホネート、トリ−Ｃ１〜Ｃ８−アルキルアンモニウムトリフルオロメタン−スルホネート、Ｎ−ヒドロキシフタルイミドトリフルオロメタン−スルホネート、ビス（４−ｔ−ブチルフェニル）ヨードニウムトリフルオロメタンスルホネート、ビス（４−ｔ−ブチルフェニル）ヨードニウムパーフルオロ−１−ブタンスルホネート、ビス（４−ｔ−ブチルフェニル）ヨードニウムパーフルオロ−１−オクタンスルホネート、ビス（フェニル）ヨードニウムヘキサフルオロアンチモネート、Ｎ−ヒドロキシ−５−ノルボルネン−２，３−ジカルボキシイミドパーフルオロ−１−ブタンスルホネート、２−ニトロベンジルトリフルオロメタンスルホネート、４−ニトロベンジルトリフルオロメタンスルホネート、２−ニトロベンジルパーフルオロブタンスルホネート、４−ニトロベンジルパーフルオロブタンスルホネート、または上記物質の少なくとも一つを含む組み合わせなどが挙げられる。適当な光酸発生剤には、例えば、芳香族及び脂肪族のスルホニウム塩及びヨードニウム塩などが挙げられる。
【００５０】
本発明の一つの態様は、（その様々な態様のいずれでも）該新規コポリマー及び溶剤を含む該新規組成物から基材上にこのコポリマーのグラフト及び架橋されたコーティングを形成する方法であって、該方法は、ステップａ）〜ｃ）を含む方法である：
ａ）基材上に該新規コポリマー組成物のコーティングを形成するステップ；
ｂ）このコーティングを９０℃〜１８０℃の間の温度で加熱して、溶剤を除去しそしてグラフトしたコポリマーコーティング層を形成するステップ；
ｃ）このコーティングを２２０℃〜２５０℃の間の温度で加熱して、架橋されたコポリマーコーティング層を形成するステップ。
【００５１】
この方法の他の態様の一つでは、溶剤を除去しそして基材上にコポリマーをグラフトする該新規組成物ステップｂ）において、このステップは、約９０℃〜１８０℃または約１５０℃〜１８０℃または約１６０℃〜１７５℃または約１６５℃〜１７０℃の範囲の温度で行ってよい。溶剤を除去し、基材上にコポリマーをグラフトするための時間は、約１〜１０分間または約２〜５分間である。この態様の更に別の観点の一つでは、架橋ベークｃ）は、約２２０℃〜３００℃、または他の態様の一つでは約２２０℃〜２５０℃または更に別の態様の一つでは約２３０℃〜２４０℃で行われる。ステップｃ）における該コポリマーフィルム中で架橋するための加熱時間は１〜１０分間または他の態様の一つでは２〜５分間である。
【００５２】
この発明の他の態様の一つでは、該新規組成物を基材上にコーティングし、そして一度加熱して溶剤を除去し及び基材上にコポリマーをグラフトし、そして第二の加熱を行ってフィルムを架橋する。典型的なフィルムの厚さは、加熱後に約３ｎｍ〜約５０ｎｍ、または約３ｎｍ〜約３０ｎｍ、または約４ｎｍ〜約２０ｎｍ、または約５ｎｍ〜約２０ｎｍ、または約１０ｎｍ〜約２０ｎｍの範囲である。溶剤を除去し及び基材上にコポリマーをグラフトするためには、そのフィルムは、約９０℃〜１８０℃または約１５０℃〜１８０℃または約１６０℃〜１７５℃または約１６５℃〜１７０℃の範囲の温度で加熱することができる。溶剤を除去し及び基材上にコポリマーをグラフトするための加熱時間は、約１〜１０分間または他の態様の一つでは約２〜５分間である。
【００５３】
熱酸発生剤が添加剤として存在する場合には、溶剤除去及びグラフト化を起こすために必要な温度は、約９０℃〜約１７０℃または約１００℃〜約１７０℃であってよい。この場合もまた、溶剤を除去し及び基材上にコポリマーをグラフトするための時間は、約１〜１０分間または他の態様の一つでは約２〜５分間である。
【００５４】
光酸発生剤が存在する場合には、約９０〜約１５０℃の範囲での溶剤のみを除去するためのベークの後に、ＵＶ、ディープＵＶまたはＶＵＶ放射線を用いた任意選択のブランケット照射ステップの間に酸が放出される。高酸性度光酸（すなわち、ｐＫａ＜−２）を放出する光酸発生剤のための照射ステップに続いて、後続のグラフトベークステップは無しにグラフトを行うこと、または約９０〜約１５０℃の温和なグラフトベークステップを続けることが可能となり得る。他の場合は、比較的低い酸性度の光酸（すなわちｐＨａ≧−２）を放出するための光酸発生剤のためには、約９０〜約２００℃の範囲のベーク温度を使用し得る。
【００５５】
一般的に、溶剤を除去し及び基材にコポリマーをグラフトさせるための加熱時間は１〜１０分間または他の態様の一つでは２〜５分間である。
【００５６】
溶剤／グラフトベークが完了した後、架橋ベークが約２００℃〜約３００℃または他の態様の一つでは約２２０℃〜約３００℃または他の態様の一つでは約２２０℃〜約２５０℃または更に別の態様の一つでは約２３０℃〜約２４０℃で行われる。コポリマーフィルムを架橋するための加熱時間は１〜１０分間または他の態様の一つでは２〜５分間である。架橋されたフィルムが形成されたら、そのコーティングを、任意の自己誘導組織化技術を用いて最終的にパターンを形成するための更なる加工のために使用してよく、この場合、架橋及びグラフトした層が、自己組織化プロセスにおいて中性層として使用される。このような技術の例は、該新規のコーティング、グラフト及び架橋した組成物でコーティングされた未パターン化基材上での自己組織化；該新規のコーティング、グラフト及び架橋した組成物でコーティングされた基材が、この層を覆うトポグラフィパターンも含むグラフォエピタキシ；及び該新規のコーティング、グラフト及び架橋した組成物でコーティングされた基材が、表面に中性層がない領域でパターン化され及びそれがピン止め領域として働くことを可能とする異なる化学組成を有するケモエピタキシである。該新規コポリマー組成物によって形成された架橋及びグラフトした中性層は、該架橋された中性層が使用されるリソグラフィプロセスの間に起こるかもしれない如何なるダメージ、例えば有機溶剤（例えば中性相の上にコーティングを形成するために使用された溶剤、溶媒現像剤など）からの溶解、水性アルカリ性現像剤中への溶解、中性層の上にコーティングされたフォトレジストに画像を形成するために使用したプロセス（例えば電子線、ＥＵＶ、ディープＵＶなど）からのダメージ、またはフォトレジスト剥離液中への溶解にも拘わらず、中性のままである。架橋された層は、フォトレジストのコーティングに使用される溶剤、例えばＰＧＭＥＡ、ＰＧＭＥ、ＥＬなどの溶剤中に可溶性ではない。
【００５７】
本発明の該新規組成物によって可能となる未パターン化基材上でのブロックコポリマーの自己組織化プロセスの具体的な態様の一つは次のステップから構成され、ここで該新規組成物によって形成された架橋及びグラフトしたコーティングは中性層として働く：
ａ）本発明の該新規コポリマー組成物のコーティングを基材上に形成するステップ；
ｂ）このコーティングを９０℃〜１８０℃の間の温度で加熱して、溶剤を除去しそしてグラフトしたコポリマーコーティング層を形成するステップ；
ｃ）このコーティングを２００℃〜３００℃の間の温度で加熱して、架橋されたコポリマーを形成して、中性コーティング層を形成するステップ；
ｄ）上記中性コーティング層の上にブロックコポリマーを施与し、そしてこのブロックコポリマー層の誘導自己組織化が起こるまでアニールするステップ。
【００５８】
この態様において、ステップｂ）及びｃ）における温度は、本発明の該新規コポリマーのグラフト、架橋したコーティングを形成する方法について上述したように変えることができる。また、これらのステップの各々のベーク時間も前述のように変えることができる。本発明のこの観点の他の態様の一つでは、ステップｄ）の後にステップｅ）を設けて、そこで自己組織化したブロックコポリマードメインを使用して、基材中へのエッチングに対して選択的なバリアを供することによって、基材中に画像を形成する。この選択性は、それぞれ基材をエッチングするために使用される、化学的エッチング液に対する組織化ブロックドメインの異なる反応性によってまたはプラズマエッチングステップに対する異なる反応性によって付与し得る。一例は、一つのブロックがプラズマエッチング耐性ブロックであり、他方がプラズマで高エッチング可能である場合である。自己組織化ブロックコポリマーによる基材中へのこの選択的エッチングは、基材中への画像の提供のために使用し得る。
【００５９】
グラフト及び架橋した中性層のコーティングをパターン化された基材上に形成することができる本発明の該新規コポリマー組成物と使用し得る誘導自己組織化プロセスの具体例は、グラフォエピタキシ及びケモエピタキシである。
【００６０】
これの一つの態様は、グラフォエピタキシ誘導自己組織化プロセスは次のステップを含む：
ａ）本発明の該新規コポリマー組成物のコーティングを基材上に形成するステップ；
ｂ）このコポリマーコーティング層を９０℃〜１８０℃の間の温度で加熱して、溶剤を除去しそしてグラフトしたコポリマーコーティングを形成するステップ；
ｃ）このグラフトしたコポリマーコーティング層を２００℃〜３００℃の間の温度で加熱して、架橋された中性層を形成するステップ；
ｄ）この架橋、グラフトした中性層上にフォトレジスト層のコーティングを提供するステップ；
ｅ）フォトレジスト中にパターンを形成するステップ；
ｆ）このパターン上にブロックコポリマー溶液のコーティングを施与し、ここで該ブロックコポリマーは、エッチング耐性ブロック及びエッチング可能なブロックを含み、そして該ブロックコポリマーの誘導自己組織化が起こるまでアニールするステップ。
【００６１】
この態様のグラフォエピタキシにおいて、ステップｂ）及びｃ）における温度は、本発明の該新規コポリマーのグラフト、架橋したコーティングを形成する方法について上述したように変えることができる。また、これらのステップの各々のベーク時間も前述のように行うことができる。本発明のこの観点の他の態様の一つでは、ステップｆ）の後にステップｇ）を設けて、そこで自己組織化したブロックコポリマードメインを使用して、基材中へのエッチングに対して選択的なバリアを供することによって、基材中に画像を形成する。この選択的エッチングは、それぞれ基材をエッチングするために使用される、化学的エッチング液に対する組織化ブロックドメインの異なる反応性によってまたはプラズマエッチングステップに対する異なる反応性によって付与し得る。一例は、一つのブロックがプラズマエッチング耐性ブロックであり、他方がプラズマで高エッチング可能である場合である。自己組織化ブロックコポリマーによる基材中への選択的エッチングは、基材中への画像の提供のために使用し得る。次いで、この画像は、メモリまたは論理デバイスを製造するための方法に使用される特定の層中に構造を画定することによって微細電子デバイスの製造に使用し得る。ステップｅ）ではネガ型またはポジ型レジストを使用し得る。また、ステップｅ）で形成されるフォトレジストパターンを形成するために使用される放射線は、電子線、ブロードバンド、１９３ｎｍ液浸リソグラフィ、１３．５ｎｍ、１９３ｎｍ、２４８ｎｍ、３６５ｎｍ及び４３６ｎｍ放射線からなる群から選択してよい。
【００６２】
誘導自己組織化の他の態様の一つは、次のステップを含むブロックコポリマー層のケモエピタキシ誘導自己組織化の方法である：
ａ）請求項１のコポリマー組成物のコーティングを基材上に形成するステップ；
ｂ）このコポリマーコーティング層を９０℃〜１８０℃の間の温度で加熱して、溶剤を除去しそしてグラフトしたコポリマーコーティング層を形成するステップ；
ｃ）このグラフトしたコポリマーコーティング層を２００℃〜３００℃の間の温度で加熱して、架橋されたコーティングを形成して中性層を形成するステップ；
ｄ）この架橋及びグラフトした中性層上にフォトレジスト層のコーティングを提供するステップ；
ｅ）フォトレジスト層形成領域中にパターンを形成し、ここで該架橋及びグラフトした中性層領域はフォトレジストによって被覆されないステップ；
ｆ）被覆されていない中性層を処理するステップ；
ｇ）フォトレジストを除去するステップ；
ｈ）エッチング耐性ブロックと高エッチング可能ブロックとを含むブロックコポリマーを中性層上に施与し、そして誘導自己組織化が起こるまでアニールするステップ。
【００６３】
この態様のケモエピタキシにおいて、ステップｂ）及びｃ）における温度は、本発明の該新規コポリマーのグラフト、架橋したコーティングを形成する方法について上述したように変えることができる。また、これらのステップの各々のベーク時間も前述のように行うことができる。ステップｆ）では、その処理は、被覆されていない中性層を、液状エッチング液またはプラズマエッチャントと反応させて、これを、ステップｈ）でコーティングされるブロックコポリマーの一方のブロックに対して誘導自己組織化の時に高程度の選択性を示すピン止め領域に変える処理であってよい。本発明のこの観点の他の態様の一つでは、ステップｈ）の後にステップｉ）を設けて、そこで自己組織化したブロックコポリマードメインを使用して、基材中へのエッチングに対して選択的なバリアを供することによって、基材中に画像を形成する。この選択的エッチングは、それぞれ基材をエッチングするために使用される、化学的エッチング液に対する組織化ブロックドメインの異なる反応性によってまたはプラズマエッチングステップに対する異なる反応性によって付与し得る。一例は、一つのブロックがプラズマエッチング耐性ブロックであり、他方がプラズマで高エッチング可能である場合である。自己組織化ブロックコポリマーによる基材中への選択的エッチングは、基材中への画像の提供のために使用し得る。次いで、この画像は、メモリまたは論理デバイスを製造するための方法に使用される特定の層中に構造を画定することによって微細電子デバイスの製造に使用し得る。ステップｅ）ではネガ型またはポジ型レジストを使用し得る。また、ステップｅ）で形成されるフォトレジストパターンを形成するための放射線は、電子線、ブロードバンド、１９３ｎｍ液浸リソグラフィ、１３．５ｎｍ、１９３ｎｍ、２４８ｎｍ、３６５ｎｍ及び４３６ｎｍ放射線からなる群から選択してよい。
【００６４】
自己組織化プロセス並びにグラフォエピタキシまたはケモエピタキシなどの誘導自己組織化プロセスでは、中性層を形成することができる該新規コポリマー組成物と共同して使用するためのブロックコポリマーは、自己組織化を介してドメインを形成し得るものであれば任意のブロックコポリマーであることができる。自己会合する傾向のある同じタイプのブロックによって、ミクロドメインが形成される。典型的には、この目的に使用されるブロックコポリマーは、モノマーから誘導された繰り返し単位が、組成的に、構造的にまたはその両方で異なりかつ相分離及びドメイン形成ができるブロックに整列するポリマーである。これらのブロックは、一方のブロックは削除し、他方のブロックは表面上にそのまま維持でき、そうして表面上にパターンを供するのに使用できる異なる性質を有する。それ故、ブロックは、プラズマエッチング、溶剤エッチング、水性アルカリ性溶液を用いた現像剤エッチングなどによって選択的に削除することができる。有機モノマーをベースとするブロックコポリマーでは、一つのブロックは、ポリジエンも包含するポリオレフィン系モノマー、ポリ（エチレンオキシド）、ポリ（プロピレンオキシド）、ポリ（ブチレンオキシド）及びこれらの混合物などのポリ（アルキレンオキシド）を始めとするポリエーテルからできていることができ；他のブロックは、ポリ（（メタ）アクリレート）、ポリスチレン、ポリエステル、ポリオルガノシロキサン、ポリオルガノゲルマン及び／またはこれらの混合物などの異なるモノマーからできていることができる。ポリマー鎖中のこれらのブロックは、それぞれ、モノマーから誘導された一種またはそれ超の繰り返し単位を含むことができる。必要なパターン及び使用する方法のタイプに依存して、異なるタイプのブロックコポリマーを使用し得る。例えば、これらは、ジブロックコポリマー、トリブロックコポリマー、ターポリマーまたはマルチブロックコポリマーから成っていてよい。これらのブロックコポリマーのブロックは、それら自体が、ホモポリマーまたはコポリマーから成っていてよい。異なるタイプのブロックコポリマーも自己組織化に使用でき、例えば樹脂状ブロックコポリマー、超分岐ブロックコポリマー、グラフトブロックコポリマー、有機ジブロックコポリマー、有機マルチブロックコポリマー、線状ブロックコポリマー、星形ブロックコポリマー、両親媒性無機ブロックコポリマー、両親媒性有機ブロックコポリマー、または異なるタイプのブロックコポリマーから少なくともなる混合物などがある。
【００６５】
有機ブロックコポリマーのブロックは、Ｃ２−３０オレフィンなどのモノマー、Ｃ１−３０アルコールから誘導される（メタ）アクリレートモノマー、無機含有モノマー、例えばＳｉ、Ｇｅ、Ｔｉ、Ｆｅ、Ａｌをベースとするモノマーから誘導される単位を含んでもよい。Ｃ２−３０オレフィンをベースとするモノマーは、単独でまたは一種の他のオレフィン性モノマーとの組み合わせで、高エッチング耐性のブロックを構成することができる。このタイプのオレフィン性モノマーの具体例は、エチレン、プロピレン、１−ブテン、１，３−ブタジエン、イソプレン、ジヒドロピラン、ノルボルネン、無水マレイン酸、スチレン、４−ヒドロキシスチレン、４−アセトキシスチレン、４−メチルスチレン、アルファ−メチルスチレンまたはこれらの混合物である。高エッチング可能な単位の例は、（メタ）アクリレートモノマー、例えば（メタ）アクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｎ−ペンチル（メタ）アクリレート、イソペンチル（メタ）アクリレート、ネオペンチル（メタ）アクリレート、ｎ−ヘキシル（メタ）アクリレート、シクロヘキシル（メタ）アクリレート、イソボルニル（メタ）アクリレート、ヒドロキシエチル（メタ）アクリレートまたはこれらの混合物から誘導することができる。
【００６６】
一つのタイプの高エッチング耐性繰り返し単位を含むブロックコポリマーの説明に役立つ例は、スチレンから誘導される繰り返し単位のみを含むポリスチレンブロックと、メチルメタクリレートから誘導された繰り返し単位のみを含む他のタイプの高エッチング可能なポリメチルメタクリレートブロックであろう。これらは一緒になって、ブロックコポリマーであるポリ（スチレン−ｂ−メチルメタクリレート）を形成し、ここでｂはブロックのことを指す。
【００６７】
パターン化された中性層上での誘導自己組織化に使用されるグラフォエピタキシ、ケモエピタキシまたはピン止めケモエピタキシに有用なブロックコポリマーの具体的で非限定的な例は、ポリ（スチレン−ｂ−ビニルピリジン）、ポリ（スチレン−ｂ−ブタジエン）、ポリ（スチレン−ｂ−イソプレン）、ポリ（スチレン−ｂ−メチルメタクリレート）、ポリ（スチレン−ｂ−アルケニル芳香族類）、ポリ（イソプレン−ｂ−エチレンオキシド）、ポリ（スチレン−ｂ−（エチレン−プロピレン））、ポリ（エチレンオキシド−ｂ−カプロラクトン）、ポリ（ブタジエン−ｂ−エチレンオキシド）、ポリ（スチレン−ｂ−ｔ−ブチル（メタ）アクリレート）、ポリ（メチルメタクリレート−ｂ−ｔ−ブチルメタクリレート）、ポリ（エチレンオキシド−ｂ−プロピレンオキシド）、ポリ（スチレン−ｂ−テトラヒドロフラン）、ポリ（スチレン−ｂ−イソプレン−ｂ−エチレンオキシド）、ポリ（スチレン−ｂ−ジメチルシロキサン）、ポリ（メチルメタクリレート−ｂ−ジメチルシロキサン）、または上記のブロックコポリマーの少なくとも一つを含む組み合わせである。これらの全てのポリマー性材料は、ＩＣデバイスの製造に典型的に使用されるエッチング技術に対し耐性のある繰り返し単位に富む少なくとも一つのブロックと、これらの同じ条件下に迅速にエッチングされる少なくとも一つのブロックとの存在という点で共通する。これは、誘導自己組織化されたポリマーが、基材にパターン転写され、パターン調整またはパターン増倍のいずれかをもたらすことを可能とする。
【００６８】
典型的には、グラフォエピタキシ、ケモエピタキシまたはピン止めケモエピタキシなどの誘導自己組織化に使用されるブロックコポリマーは、約３，０００〜約５００，０００ｇ／モルの範囲の重量平均分子量（Ｍｗ）、及び約１，０００〜約６０，０００の数平均分子量（Ｍｎ）、及び約１．０１〜約６、または１．０１〜約２、または１．０１〜約１．５の多分散性（Ｍｗ／Ｍｎ）を有する。分子量のＭｗ及びＭｎは両方とも、例えば、ポリスチレン標準に対してキャリブレートした一般のキャリブレーション法を用いてゲル透過クロマトグラフィにより測定できる。これは、ポリマーブロックが、所与の表面に付与された時に自然発生的に、または純粋に熱的な処理を用いることで、または自己組織化が起こるようにセグメントの流れを高めるためにポリマーフレームワークに溶剤蒸気を吸収させることでアシストされた熱的プロセスを介して、自己組織化するための十分な可動性を持つことを保証する。
【００６９】
フィルムを形成するためのブロックコポリマーの溶解に適した溶剤は、ブロックコポリマーの溶解性要件で変わり得る。ブロックコポリマーアセンブリのための溶剤の例には、プロピレングリコールモノメチルエーテルアセテート（ＰＧＭＥＡ）、エトキシエチルプロピオネート、アニソール、エチルラクテート、２−ヘプタノン、シクロヘキサノン、アミルアセテート、ｎ−ブチルアセテート、ｎ−アミルケトン（ＭＡＫ）、ガンマ−ブチロラクトン（ＧＢＬ）、トルエン及び類似物などが挙げられる。一つの態様では、特に有用なキャスト溶剤には、プロピレングリコールモノメチルエーテルアセテート（ＰＧＭＥＡ）、ガンマ−ブチロラクトン（ＧＢＬ）、またはこれらの溶剤の組み合わせなどが挙げられる。
【００７０】
該ブロックコポリマー組成物は、無機含有ポリマー；小分子、無機含有分子、界面活性剤、光酸発生剤、熱酸発生剤、クエンチャ、硬化剤、架橋剤、鎖延長剤、及び類似物などを包含する添加剤；並びに上記の少なくとも一つを含む組み合わせからなる群から選択される追加の成分及び／または添加剤を含むことができ、ここで前記追加の成分及び／または添加剤の一種以上は、ブロックコポリマーと一緒に共集合化して、ブロックコポリマーアセンブリを形成する。
【００７１】
該ブロックコポリマー組成物は、慣用のリソグラフィによって表面上に画定された該新規中性層のパターンに施与され、ここでその中性表面は、該新規組成物から形成された架橋されたコーティングである。適用及び溶剤除去の後、ブロックコポリマーは、次いで慣用のリソグラフィプロセスで生成された基材表面の実際のトポグラフィ図形またはパターン化された化学的差異のいずれかを介して、中性層上に慣用のリソグラフィ加工によって形成された特定のパターンによって誘導されて自己組織化を起こす。パターン転写のための標準的なＩＣ加工の後でのパターンとミクロ相分離距離との相対的なピッチに依存して、同じ解像度を維持したパターン調整が達成され、及び／または慣用のリソグラフィで画定された図形の間に多相境界が形成される場合にはパターン増倍も達成し得る。
【００７２】
スピン技術（スピンドライイングも含む）によるブロックコポリマーの施与が、自己誘導化ブロックコポリマーアセンブリを形成するのに十分であり得る。自己誘導化ドメイン形成の他の方法は、施与時、ベーク時、アニール時またはこれらの操作の一つ以上の組み合わせの時に起こり得る。こうして、上記の方法によって配向したブロックコポリマー組織が作製され、これは、中性表面に対し垂直に配向したシリンダ型のミクロドメインを含むかまたは中性表面に対し垂直に配向したラメラ型ドメインを含むミクロ相分離ドメインを有する。一般的に、ミクロ相分離ドメインは、中性表面に対し垂直に配向したラメラ型ドメインであり、これは、ブロックコポリマーアセンブリに並行なライン／スペースパターンを供する。こうして配向したドメインは、後の加工条件下に熱的に安定していることが望ましい。そのため、有用なジブロックコポリマー、例えばポリ（スチレン−ｂ−メチルメタクリレート）を含むブロックコポリマーアセンブリの層をコーティングし、及び任意選択的にベーク及び／またはアニールした後に、ブロックコポリマーのドメインは、中性表面上に形成しかつそれに対し垂直に留まり、そうして基材表面上に高耐性領域と高エッチング可能領域とを与え、これを、更に基材層中にパターン転写することができる。誘導自己組織化ブロックコポリマーパターンは、既知の技術を用いて下にある基材中に転写される。一つの例では、湿式エッチングまたはプラズマエッチングを、任意にＵＶ露光と組み合わせて、使用し得る。湿式エッチングは酢酸を用いたものであることができる。標準的なプラズマエッチングプロセス、例えば酸素を含むプラズマを使用してよく；追加的に、アルゴン、一酸化炭素、二酸化炭素、ＣＦ４、ＣＨＦ３もプラズマ中に存在してよい。図１ａ〜１ｃは、中性層が変性されてパターン化化学的親和性を画定するプロセスを例示している（図１ａ）。次いで、ブロックコポリマーを、化学的に変性された中性層上にコーティングしそしてアニールして、基材表面に対して垂直のドメインを形成する（図１ｂ）。これらのドメインのうちの一つを次いで除去して、基材表面上にパターンを形成する（図１ｃ）。
【００７３】
本発明では、誘導自己組織化パターンを形成するために使用される最初のフォトレジストパターンは、ネガ型もしくはポジ型フォトレジストのいずれかを用いて、またはポジトーンもしくはネガトーン現像プロセスのいずれかを用いて画定でき、そして慣用のリソグラフィ技術、例えば電子線、イオンビーム、Ｘ線、ＥＵＶ（１３．５ｎｍ）、ブロードバンド、またはＵＶ（４５０ｎｍ〜１０ｎｍ）露光、液浸リソグラフィなどを用いて画像形成可能である。一つの態様では、本発明は、乾式リソグラフィまたは液浸リソグラフィのいずれかを用いた１９３ｎｍ像様露光に特に有用である。１９３ｎｍリソグラフィには、商業的に入手できるポジ型１９３ｎｍフォトレジストを使用でき、例えば非限定的な例には、ＡＺ  ＡＸ２１１０Ｐ（ニュージャージー州、ソマービル在のＥＭＤ  Ｐｅｒｆｏｒｍａｎｃｅ  Ｍａｔｅｒｉａｌｓ  Ｃｏｒｐ．から入手可能）、Ｓｈｉｎ−Ｅｔｓｕ  Ｃｈｅｍｉｃａｌ  Ｃｏｒｐ．のフォトレジスト、Ｊａｐａｎ  Ｓｙｎｔｈｅｔｉｃ  ＲｕｂｂｅｒのＪＳＲ  Ｍｉｃｒｏ、及びＦｕｊｉｆｉｌｍ、ＴＯＫから入手できる他のフォトレジストなどがある。これらのフォトレジストは、露光後及びポスト露光ベーク後に、テトラメチルアンモニウムヒドロキシドを含む水性アルカリ性現像剤を用いて現像してポジトーンパターンとすることができるか、またはｎ−アミルケトン（ＭＡＫ）、ｎ−ブチルアセテート、アニソールなどの有機溶剤を用いて現像して、ネガトーンパターンとすることができる。その代わりに、１９３ｎｍ露光にも、商業的に入手可能なネガトーンフォトレジストを使用してよい。本発明の一つの格別な特徴は、中性層の高レベルの架橋にもかかわらず、驚くべきことに、ブロックコポリマーに対する中性層の中性が維持されることである。高レベルの架橋は、フォトレジストでのオーバーコート、フォトレジストのベーク、フォトレジストの露光、各々のタイプのフォトレジストについて上述したように使用した現像剤を用いたフォトレジストパターンの現像、剥離条件などのプロセスステップが行われる時に必要とされ；しかし、該新規中性フィルムはなおも中性を維持して、トポグラフィリソグラフィ図形間でのブロックコポリマードメインの適切な配向を可能とする。中性は、図１ａ〜１ｃに示すように、配列プロセスの間に、ブロックコポリマーのドメインが中性表面上に形成しかつそれに対し垂直に留まるように、ブロックコポリマーの配向を制御するために必要である。図１ａ〜１ｃは、該ブロックコポリマーがどのようにそれ自体で、基材に対して垂直なドメインへと配向し、そしてこれらのドメインの一つが除去されて基材上にパターンを与えるかを示している。
【００７４】
中性層がコーティングされる基材は、デバイスによって要求される任意のものである。一つの例では、基材は、ケイ素もしくはチタン含有ＡＲＣ（酸素プラズマに対し高エッチング耐性）のコーティングを施した高炭素含有有機層の層でコーティングされたウェハである。これは、パターン化されたブロックコポリマーからこれらのコーティング中へのパターン転写を可能にする。適当な基材には、限定はされないが、ケイ素、金属表面でコーティングされたケイ素基材、銅でコーティングされたケイ素ウェハ、銅、アルミニウム、ポリマー性樹脂、二酸化ケイ素、金属、ドープした二酸化ケイ素、窒化ケイ素、炭化ケイ素、タンタル、ポリシリコン、セラミック、アルミニウム／銅混合物、ガラス、コーティングされたガラス；ヒ化ガリウム及び他のこのような第ＩＩＩ／Ｖ族化合物などが挙げられる。これらの基材は、反射防止コーティング（複数可）でコーティングしてよい。基材は、上記の材料からできた任意数の層を含んでよい。
【００７５】
本発明では、グラフォエピタキシまたは（ピン止め）ケモエピタキシを含む様々な方法を使用して、基材に対するブロックコポリマーの配向を制御するために、特に架橋後に中性を維持しながら、上記のようにリソグラフィプロセスに対し耐性のある中性層を用いることにより上記のブロックコポリマーの誘導自己組織化を達成でき；この誘導自己組織化ブロックコポリマーコーティングは、次いで、ブロックコポリマーの高エッチング可能なドメインを削除するためにプラズマまたは湿式エッチングを用いて高解像度パターンを形成するために使用される。このパターンは、次いで更に基材中に転写することができる。このようにして、様々な高解像度図形を基材中にパターン転写して、パターン調整、パターン増倍またはこれらの両者を達成し得る。
【００７６】
一例として、グラフォエピタキシ用途では、任意のフォトレジストを用いて画像形成されたフォトレジストパターンなどの構造が、基材上にコーティングされた該新規中性層上に標準的なリソグラフィ技術を用いて形成される。リソグラフィプロセスに耐性がありかつ架橋後に中性を維持するものであれば他の中性層を使用してよい。中性層の上面にフォトレジストを用いた標準的なリソグラフィを介して画像形成されたトポグラフィ図形のピッチは、ブロックコポリマーアセンブリのピッチよりも大きい。これらのトポグラフィフォトレジスト図形は、典型的には、紫外線露光、ベークまたはこれらの両方の組み合わせによって硬化して、ブロックコポリマーとフォトレジストとの相互混合を回避する。硬化条件は、使用したフォトレジストのタイプによって決定される。一例として、硬化は、ＵＶ露光を用いてまたは用いずに２００℃で２分間のベークであることができる。該ブロックコポリマー組成物はコーティングを形成するために使用され、次いで上述のように処理されて自己誘導ドメインを形成する。その結果、ブロックコポリマーアセンブリのドメイン（自発的か、溶剤処理を介してかまたはアニールによる熱的に）は、クリティカルな中性層を覆うトポグラフィパターンの拘束によって強制されて、微細なトポグラフィフォトレジストパターンの空間周波数を増倍するように配列する、すなわち高エッチング速度領域及びエッチング耐性領域のドメインが、基材表面に対して垂直に形成される。空間周波数のこの増倍は、トポグラフィパターンの所与の方向に沿った図形の繰り返しセットの数である。それ故、ブロックコポリマーアセンブリ中の生じたパターン（パターン化されたブロックコポリマーアセンブリの空間周波数）は、元々の微細なトポグラフィパターンの空間周波数に対して二倍、三倍、更には四倍にすることができる。これらのドメインの分離は、ドメインの繰り返しセットを含む構造が、パターン化フォトレジストトポグラフィの間に、このトポグラフィパターンの空間周波数の少なくとも二倍の（所与の方向におけるドメインの繰り返しセットの数によって与えられる）ドメインの空間周波数を持って形成されるように起こる。
【００７７】
一つの態様では、本発明は、グラフォエピタキシのために、ポジトーンフォトレジストパターンを使用する方法に関する。リソグラフィプロセスに耐性がありかつ架橋後に中性を維持する中性層を使用し得る。該プロセスは、該新規中性層組成物のコーティングを基材表面上に形成し；この中性層をベークして、架橋した中性層を形成し；ポジ作用型フォトレジスト層のコーティングを前記中性層上に提供し；フォトレジスト中にポジ型パターンを形成し；任意選択的に、ハードベーク、ＵＶ露光またはこれらの二つの組み合わせによってポジ型フォトレジストパターンを硬化し；エッチング耐性ブロックとエッチングに不安定なブロックとを含むブロックコポリマーを残留ポジ型フォトレジストパターン上に施与し、そして残留フォトレジスト図形及び中性層によって支配される誘導自己組織化が起こって、基材表面に対して垂直なドメインが形成するまでフィルムスタックをアニールし；そしてブロックコポリマーをエッチングして、前記のエッチングに不安定なブロックが除去されて、元々の残留パターンのラインを増倍させることを含む。前記中性層は、前述したようにリソグラフィ加工の間に中性層に対しダメージが与えられることのないものである。
【００７８】
他の態様の一つでは、本発明は、グラフォエピタキシに使用するために、ネガトーンフォトレジストパターンを使用する方法に関する。リソグラフィプロセスに耐性がありかつ架橋後に中性を維持する中性層を使用し得る。該プロセスは、該新規中性層のコーティングを基材上に形成し；この中性層をベークして、架橋した中性層を形成し；ネガ作用型フォトレジスト層のコーティングを前記中性層上に提供し；フォトレジスト中にネガトーンパターンを形成し；任意選択的に、ハードベーク、ＵＶ露光またはこれらの二つの組み合わせによってフォトレジストパターンを硬化し；エッチング耐性ブロックとエッチングに不安定なブロックとを含むブロックコポリマーを、前記パターンを含む基材に施与し、そして残留フォトレジスト図形及び中性層によって支配される誘導自己組織化が起こって、基材表面に対して垂直なドメインが形成するまでフィルムスタックをアニールし；そしてブロックコポリマーをエッチングして、前記のエッチングに不安定なブロックが除去されて、元々の残留パターンのラインを増倍させることを含む。前記中性層は、前述したようにリソグラフィ加工の間に中性層に対しダメージが与えられることのないものである。
【００７９】
ケモエピタキシでは、基材表面は、ブロックコポリマーの一つのブロックに対して特定の化学的親和性を有するピン止め表面図形を該新規中性層中に提供し、そしてこの親和性及び中性層の存在がブロックコポリマーの整列を配向させる。リソグラフィプロセスに耐性がありかつ架橋後に中性を維持する中性層を使用し得る。前記ピン止め図形は、該新規中性層の表面上のパターン化されたフォトレジスト図形、または該新規中性層中のパターン化された開口、またはパターン化されたピン止め表面を供するように適切に表面が処理されたパターン化された中性層であってよい。化学的差異を有するピン止め図形は、化学的差異を持つパターン化された表面を暴露するためのフォトレジストのリソグラフィ画像形成及び／または中性層のエッチングなどの任意の方法によって、またはリソグラフィ技術の任意の他の組み合わせによって生成することができる。ピン止め図形は、中性層を除去することなく、中性層のパターン化された表面の化学的処理によっても生成することができる。典型的には、基材上にコーティングされた中性層を含み、その上にフォトレジスト層がコーティングされている基材上にスタックが形成される。
【００８０】
ネガトーン（未露光の領域が除去されてパターンを形成する場合）ライン増倍ケモエピタキシの一つの態様では、該新規中性層のコーティングを、基材上、例えば反射防止性基材または任意の他のタイプの基材上に形成し；前記中性層を加熱して、架橋された中性層を形成し；フォトレジスト層のコーティングを、前記架橋された中性層の上に形成し；そしてフォトレジストを画像形成して、前記中性層及び基材スタック上に未露光の領域中に開口または現像されたトレンチを有するパターンを形成する。典型的には、ネガトーンは、未露光の領域を開口させるネガ型フォトレジストを使用してまたはフォトレジスト中に潜像を形成した後に未露光の領域を除去するために有機溶剤を使用するポジ型フォトレジストを使用して、狭い開口を有するトレンチを形成することによって得られる。リソグラフィプロセスに耐性がありかつ架橋後に中性を維持する中性層を使用し得る。中性層上にパターンが形成されたら、トレンチを処理して化学的親和性を有するようにする。化学的親和性は、任意の技術、例えば中性層の除去、ウェットエッチングまたはプラズマエッチングによって達成できるか、あるいはブロックコポリマーの一つのブロックに対して特定の化学的親和性を有する表面が形成するように処理することができる。典型的には、中性層をエッチングするために酸素含有プラズマが使用され、そうして基材上にパターン化された中性層が形成される。次いで、フォトレジストが除去される。該フォトレジストは、湿式剥離剤、例えばこの特定のフォトレジストのために使用される有機溶剤系剥離剤を用いて、または水性アルカリ性現像剤によって除去し得る。中性層中の該開口は、ブロックコポリマーの一方のブロックに対してのみ化学的親和性を有する。一例として、基材表面がケイ素反射防止コーティングまたは酸化物である場合には、これはブロックコポリマーのアクリレートブロックに対しては親和性を有するが、スチレンブロックに対しては親和性を持たず、そうしてパターン化されたピン止め表面が形成される。本発明の一つの格別な特徴は、中性層の高レベルの架橋にもかかわらず、驚くべきことに、中性層の中性が維持されることである。高レベルの架橋は、各々のタイプのフォトレジストについて先に記載したように、フォトレジストでオーバーコートするか、またはフォトレジストパターンを使用した現像剤で現像するか、またはフォトレジストを剥離する時に必要とされ；そうして、上記の方法によって生成されたピン止め領域の間でのブロックコポリマードメインの適切な配向を可能とする。次いで、該ブロックコポリマー組成物をパターン化された中性層上に施与して層を形成し、そして処理（例えば加熱してアニール）して、中性層と除去もしくは処理された中性層とのパターンを含む基材に対して垂直な、エッチング耐性ブロック及びエッチングに不安定なブロックのドメインを有する自己整列したブロックコポリマーを形成し；そして該ブロックコポリマーをエッチングして、エッチングに不安定なブロックを除去して、元々のリソグラフィパターンのライン増倍をもたらす。一方のブロックの除去は、プラズマによってまたはウェットエッチングによって行ってよい。その結果、ブロックコポリマーアセンブリ中の生じたパターン（パターン化されたブロックコポリマーアセンブリの空間周波数）は、元々の微細な化学パターンの空間周波数に対して二倍、三倍、更には四倍にすることができる。こうして配向したドメインは、加工条件下に熱的に安定しているべきである。例えば、有用なジブロックコポリマー、例えばポリ（スチレン−ｂ−メチルメタクリレート）を含むブロックコポリマーアセンブリの層を、化学的にパターン化された中性層上にコーティングする場合は、メチルメタクリレートブロックセグメントは、エッチングまたは処理された領域の中性層と優先的に相互作用し；これは、ブロックコポリマーのドメインをピン止め部位の間に拘束するピン止め部位を生成し、そして該新規中性層はブロックコポリマーのブロックセグメントを中性表面に対して垂直に留め、そして中性層中の化学的パターンによって拘束される。これらのドメインは、中性層上のブロックの横方向の分離によって、中性層中の拘束性化学的パターンの間に形成する。これらのドメインの分離は、ドメインの繰り返しセットを含む構造が、化学的にパターン化された中性層上に、この中性層中の元々の化学的パターンの空間周波数の少なくとも二倍の（所与の方向におけるドメインの繰り返しセットの数によって与えられる）ドメインの空間周波数を持って形成されるように起こる。最後に、既に述べたように、誘導自己組織化したブロックコポリマーパターンは、標準的なプラズマまたは湿式エッチングプロセスを用いて下にある基材中に転写される。
【００８１】
ポジトーンライン増倍ケモエピタキシの一つの態様では、化学的ピン止めを生成するために慣用のポジ型フォトレジストを使用してよい。これは、基材上にコーティングされた本発明の中性層上に前述したようなポジ型フォトレジストをコーティングし、そして画像が過剰露光されるようにこのフォトレジストを画像形成して、フォトレジストパターンの寸法を減少させて、非常に浅い残留フォトレジスト図形、例えばその上にブロックコポリマーを施与し得る残留ラインを生成することによって成し遂げられる。この非常に浅い図形は、非常に小さなトポグラフィ、例えば１０ｎｍ〜１００ｎｍの幅、５ｎｍ〜３０ｎｍの高さのオーダーのトポグラフィを有する。これらの残留図形は、ブロックコポリマーがこれらの残った残留図形を有する中性層の表面に施与された時に、中性層上でピン止め領域として機能する。前述のように、該ブロックコポリマーは、前記残留図形をピン止め領域として使用して誘導自己配列ドメインを形成し、そして中性層により強いられて、この配列は基材に対して垂直なドメインを与える。最後に、既に述べたように、誘導自己組織化したブロックコポリマーパターンは、標準的なプラズマまたはウェットエッチングプロセスを用いて下にある基材中に転写される。
【００８２】
図２〜４は、ブロックコポリマーの誘導自己組織化を用いてナノメータオーダーの高解像度図形を得るために該新規中性下層を使用する新規プロセスを詳しく記載するものである。
【００８３】
本方法では、任意のタイプの基材を使用し得る。一例として、基材としては、高炭素下層のコーティング及びケイ素反射防止コーティングを有する基材を使用してよい。高炭素下層は、約２０ｎｍ〜約２ミクロンのコーティング厚を有することができる。この上に、約１０ｎｍ〜約１００ｎｍのケイ素反射防止コーティングがコーティングされる。該新規中性層組成物は、ケイ素反射防止コーティング上にコーティングを形成するために使用される。該中性層はコーティング及びベークされ、約３ｎｍ〜約３０ｎｍ、または約４ｎｍ〜約２０ｎｍ、または約５ｎｍ〜約２０ｎｍ、または約１０ｎｍ〜約２０ｎｍの厚さの架橋した層を形成する。この架橋した中性層上に、スピンコート、ベーク及び画像形成などの慣用の技術を用いて形成及び画像形成されるフォトレジストがコーティングされる。図２ａ〜２ｉは、ネガトーンライン増倍プロセスを示す。図３ａ〜３ｇは、ポジトーンライン増倍プロセスを示す。図４ａ、４ｄは、コンタクトホール増倍のためのプロセスを示す。
【００８４】
図２ａ〜２ｉは、ネガトーンプロセスを用いた増倍ライン形成のための新規プロセスを示す。図２ａでは多層スタックが基材上に形成されており、ここでこのスタックは、高炭素下層及びケイ素反射防止コーティング層と、該新規の架橋された中性層とフォトレジスト層とを含む基材を含んでいる。任意の基材を使用し得る。リソグラフィプロセスに耐性がありかつ架橋後に中性を維持するものであれば任意の中性層を使用し得る。フォトレジストは、利用可能なものであれば任意のものでよく、例えば１９３ｎｍフォトレジスト、液浸１９３ｎｍフォトレジスト、電子線フォトレジスト、ＥＵＶフォトレジスト、２４８ｎｍフォトレジスト、ブロードバンド、３６５ｎｍ、４３６ｎｍなどがある。フォトレジスト層は慣用の技術を用いて画像形成されてパターンを形成する。図２ｂに示すように、ネガトーンフォトレジストを使用し得るし、または未露光の領域を現像除去して非常に狭いトレンチを形成するのに有機溶剤を使用するポジトーンフォトレジストも使用し得る。該新規下層は、層を除去するためのプラズマエッチング、層の表面を変性するためのプラズマエッチング、または材料の更なる堆積による層の化学的処理及び任意の他のピン止め法などの技術を用いて処理して、ブロックコポリマーの一方のブロックに対して特定の化学的親和性を有するピン止め表面を形成する。図２ｃに示すように、中性層を除去するために酸素を含むプラズマを使用し得る。次いで、フォトレジストを、図２ｄに示すように溶剤ストリッパまたはプラズマエッチングを使用して剥ぎ取る。フォトレジストの除去に既知の任意の有機溶剤などの溶剤を使用してよく、例えばＰＧＭＥＡ、ＰＧＭＥ、エチルラクテートなどがある。フォトレジストは、露光されたフォトレジストの除去に通常使用されるような水性アルカリ性現像剤中でフォトレジストパターンを現像することによって除去してもよい。基材上の中性層は、フォトレジスト加工ステップの後でもなおもその中性を維持している。パターン化された中性層上に、ブロックコポリマーを含む組成物をコーティングしそして処理して（例えばアニール）、ブロックコポリマーの交互セグメントの自己誘導整列パターンを形成する（図２ｅ）。中性である層は、ブロックコポリマーを整列させて高エッチング耐性の領域及び低エッチング耐性の領域を与えて、パターン増倍を図２ｅに示すように達成できるようにするために必要であり；中性層が十分に中性ではない場合には、表面に対し並行な望ましくない配向が達成されるであろう。次いで、図２ｆに示すように、引き続くエッチングはブロックコポリマーの高エッチング性ブロックを除去して、非常に高い解像度のパターン化表面を残す。ブロックの一方を除去する典型的なエッチングは、上述の通り湿式エッチングまたはプラズマエッチングであろう。次いで、図２ｇ〜２ｉに示すように、パターンを、反射防止コーティングスタック用のエッチング液を用いて、プラズマエッチングによってより下のスタック層中に転写し得る。典型的なエッチングは、基材に依存してプラズマエッチングであろう。
【００８５】
図３ａ〜３ｇは、ポジトーンプロセスを用いた増倍ライン形成のための新規プロセスを示している。多層スタックを、図３ａにおいて基材中性層及びフォトレジスト層上に形成し、ここで基材は、高炭素下層及びケイ素反射防止コーティング層を含む。リソグラフィプロセスに耐性がありかつ架橋後に中性を維持するものであれば任意の中性層を使用し得る。フォトレジストは、利用可能なものであれば任意のものでよく、例えば１９３ｎｍフォトレジスト、液浸１９３ｎｍフォトレジスト、電子線フォトレジスト、ＥＵＶフォトレジスト、２４８ｎｍフォトレジストなどがある。フォトレジスト層は慣用の技術を用いて画像形成されてパターンを形成する。図３ｂに示すようにポジトーンフォトレジストを使用して微細なフォトレジストラインを形成する。場合によっては、フォトレジストをオーバー露光、すなわち高いエネルギー線量で露光して、非常に微細なパターンを形成する。ブロックコポリマーを使用する自己整列パターンを形成するために、該新規中性下層上の非常に微細なフォトレジストパターンを使用する。ブロックコポリマーを含む組成物をコーティングしそして処理して（例えばアニール）、ブロックコポリマーの交互セグメントの自己誘導整列パターンを形成する。中性である層は、該ブロックコポリマーを整列させて高エッチング耐性の領域及び低エッチング耐性の領域を与えて、パターン増加を図３ｃに示すように達成できるようにするために必要であり；中性層が十分に中性ではない場合には、図示のものに対し垂直な望ましくない配向が達成されるであろう。次いで、図３ｄに示すように、引き続くエッチングはブロックコポリマーの高エッチング性ブロックを除去して、非常に高い解像度のパターン化表面を残す。典型的なエッチングは、上述の通り湿式エッチングまたはプラズマエッチングであろう。次いで、パターンは、図３ｅ〜ｇに示すように、プラズマエッチングによってより下のスタック層中に転写し得る。典型的なエッチングは、基材に依存してプラズマエッチングであろう。
【００８６】
図４ａ〜４ｄは、ケモエピタキシプロセスを用いた増倍コンタクトホールを形成するための新規方法を示す。多層スタックを基材上に形成し、ここでこのスタックは、基材（例えばケイ素反射防止コーティング層、チタン反射防止コーティング、二酸化ケイ素など）、該新規中性層及びフォトレジスト層を含んでいる。リソグラフィプロセスに耐性がありかつ架橋後に中性を維持する中性層を使用し得る。フォトレジストは、利用可能なものであれば任意のものでよく、例えば１９３ｎｍフォトレジスト、液浸１９３ｎｍフォトレジスト、電子線フォトレジスト、ＥＵＶフォトレジスト、２４８ｎｍフォトレジストなどがある。フォトレジスト層は慣用の技術を用いて画像形成されてパターンを形成する（図４ａ）。該新規下層は、層を除去するためのプラズマエッチング、層の表面を変性するためのプラズマエッチング、または材料の更なる堆積による層の化学的処理及び任意の他のピン止め法などの技術を用いて処理してピン止め表面を形成する。図４ｂに示すように中性層を除去するために酸素を含むプラズマを使用し得る。次いで、フォトレジストを、溶剤ストリッパまたはプラズマエッチングを使用して剥ぎ取る。フォトレジストの除去のために既知の有機溶剤、例えばＰＧＭＥＡ、ＰＧＭＥ、エチルラクテートなどの溶剤を使用し得る。露光されたフォトレジストの除去に使用される水性アルカリ性現像剤中でパターンを現像することによってフォトレジストを使用してもよい。基材上の中性層は、フォトレジスト加工ステップの後でもなおもその中性を維持している。パターン化された中性層上に、ブロックコポリマーを含む組成物をコーティングしそして処理して（例えばアニール）、ブロックコポリマーの交互セグメントの自己誘導整列コンタクトホールパターンを形成する（図４ｃ）。中性のままの層は、該ブロックコポリマーの所望の配向を起こして、高エッチング耐性の領域及び低エッチング耐性の領域を与えて、パターン増倍を達成できるようにするために必要であり；中性層が十分に中性ではない場合には、図示のものに対し垂直な望ましくない配向が達成されるであろう。次いで、図４ｄに示すように、引き続くエッチングはブロックコポリマーの高エッチング性ブロックを除去して、非常に高い解像度のパターン化表面を残す。典型的なエッチングは、上述の通り湿式エッチングまたはプラズマエッチングであろう。次いでパターンを、プラズマエッチングによって下の方のスタック層中に転写し得る。典型的なエッチングは、基材に依存してプラズマエッチングであろう。このプロセスは、パターン調整及びパターンピッチ周波数増倍の両方に使用できる。
【００８７】
上記の方法は、実施できる新規方法を記載するものである。この方法は、本発明の新規中性層組成物を使用することができる。
【００８８】
上記で引用した文献はそれぞれ、全ての目的に関してその全体が本明細書中に掲載されたものとする。以下の具体例は、本発明の組成物を製造、利用する方法を詳細に説明する。しかし、これらの例は、本発明の範囲を如何様にも限定もしくは減縮することを意図したものではなく、本発明を実施するために排他的に使用しなければならない条件、パラメータまたは値を教示するものと解釈するべきものではない。
【実施例】
【００８９】
コポリマーの分子量は、ゲル浸透クロマトグラフィを用いて測定した。化学品は、他に記載がなければ、Ｓｉｇｍａ−Ａｌｄｒｉｃｈ  Ｃｏｒｐｏｒａｔｉｏｎ（ミズーリ州、セントルイス）から得たものである。
【００９０】
合成例１：グラフト可能なベンジル系アルコール末端基を含まない、ＡＩＢＮを用いて合成したメチルスチレン、メチルメタクリレート及び４−ビニルベンジルシクロブテンのコポリマー
冷却器、温度制御器、加熱マントル及び機械的攪拌機を備えた１０００ｍｌフラスコをセットアップした。８０．０グラム（０．４６モル）のスチレン、３０．８グラム（０．３１モル）のメチルメタクリレート、６０グラム（０．４６モル）の４−ビニルベンゾシクロブテン、２．５６グラムのアゾビスイソブチロニトリル（ＡＩＢＮ）開始剤、及び４００グラムの２−ブタノンを、前記フラスコに加えた。機械的攪拌機のスイッチを入れ、約１２０ｒｐｍに設定した。次いで、この反応溶液を、室温で約３０分間、この溶液中に窒素を激しくバブリングすることによって脱気した。３０分脱気した後、加熱マントルのスイッチを入れ、そして温度制御器を８０℃に設定し、そして攪拌された反応混合物をこの温度で２０時間維持した。この時間の後、加熱マントルのスイッチを切り、そしてこの反応溶液を約４０℃まで放冷した。次いで、この反応混合物を１２Ｌのメタノール中に注ぎ入れ、この際、この添加中、機械的攪拌によって攪拌した。この添加中、ポリマーが析出した。析出したポリマーを濾過して集めた。集められたポリマーを減圧炉中で４０℃で乾燥した。約１００グラムのポリマーが得られた。この乾燥したポリマーを４００グラムのＴＨＦ中に溶解し、次いで０．２μｍナイロンフィルタに通して濾過した。次いで、この濾過された溶液を、１２Ｌメタノールの攪拌された溶液中で再び析出させ、析出したポリマーを集め、そして前述したように４０℃で真空下に乾燥した。このようにして、８９グラム（収率５２％）のポリマーが乾燥後に得られた。このポリマーは、約２８ｋのＭｗ及び１．８の多分散性（ＰＤ）を有していた。
【００９１】
合成例２ａ：構造（５’’）の開始剤の合成
【００９２】
【化１３】
0006788668.tif 000014
（１）５．０ｇの４，４’−アゾビス（４−シアノ吉草酸）を約１００ｍＬのメタノール中に混ぜ入れることによって溶液を調製した。この溶液に、メタノール中の等モル量のテトラメチルアンモニウムヒドロキシド５水和物からなる溶液を攪拌しながらゆっくりと加え；攪拌を、添加完了後に３０分間続けた。次いで、この溶液を、ロータリーエバポレーターを用いて室温で濃縮し、そして残渣をジエチルエーテル中に注ぎ入れた。これは、攪拌した時に、粘性の油状物を生成した。前記油状物を、ジエチルエーテルとアセトンとの混合物中に混ぜ入れることによって、白色の固形物に変えた。室温で乾燥すると、４，４’−アゾビス（４−シアノ吉草酸）のアンモニウム塩５．５ｇが生じた。
（２）４ｇの４−（クロロメチル）ベンジルアルコールを３０ｍｌのアセトン中に溶解することによって溶液を調製した。この溶液に、２５ｇのアセトン中に溶解した５．７ｇのヨウ化ナトリウムを加えた。この混合物を、室温で１７時間攪拌した。生じた塩化ナトリウムを濾過して除去した。次いで、濾液をロータリーエバポレーターを用いて小体積にまで濃縮し、そして攪拌された脱イオン水中に注ぎ入れた。得られた白色の固形物を単離し、脱イオン（ＤＩ）水で徹底的に洗浄し、そして減圧炉中で乾燥した。収量：５ｇの４−（ヨウ素メチル）ベンジルアルコール。
（３）ステップ（２）で得られた４−（ヨウ素メチル）ベンジルアルコール４．９ｇをジメチルスルホキシド（ＤＭＳＯ）１１ｇ中に溶解することによって溶液を調製した。この溶液に、ＤＭＳＯ１００ｇ中に溶解したステップ（１）で製造されたアンモニウム塩４．３ｇを加えた。この反応混合物を１８時間室温で攪拌した。ヨウ化テトラメチルアンモニウムを濾別して濾液を得た。この濾液を攪拌しながら脱イオン水中に注ぎ入れた。生じた固形物を濾過し、水で徹底的に洗浄し、そして室温で乾燥して、二つのベンジルアルコール基を持つアゾ開始剤４ｇ、すなわち（Ｅ）−ビス（４−ヒドロキシフェニル）４，４’−（ジアゼン−１，２−ジイル）ビス（４−シアノペンタノエート）を得た。Ｈ−１  ＮＭＲ（ＣＤＣｌ３）：７．３２ｐｐｍ（二重項，８Ｈ，芳香族ＣＨ）；５．０９ｐｐｍ（一重項，４Ｈ，ベンジルエステルＣＨ２−Ｏ−）；４．６５ｐｐｍ（二重項，４Ｈ，ベンジルアルコールＣＨ２−ＯＨ）；２．３８ｐｐｍ（多重項，８Ｈ，ＣＨ２），２．１（ブロード，２Ｈ，ＯＨ），１．６５（二重項，６Ｈ，ＣＨ３）。
【００９３】
合成例２ｂ：構造（７）のグラフト可能なベンジル系アルコール末端基を有する構造（５’’）の開始剤を用いて合成した、メチルスチレン、メチルメタクリレート及び４−ビニルベンジルシクロブテンのコポリマー
【００９４】
【化１４】
0006788668.tif 000015
冷却器、温度制御器、加熱マントル及び機械的攪拌機を備えた５００ｍｌフラスコをセットアップした。このフラスコに、４６．８グラム（０．４５モル）のスチレン、６０．２グラム（０．６０モル）のメチルメタクリレート、５８．６グラム（０．４５モル）の４−ビニルベンゾシクロブテン、合成例２ａで製造した構造（５’’）の１．３２グラムのジアゾ系開始剤、及び２００グラムの２−ブタノンを加えた。機械的攪拌機のスイッチを入れ、そして約１２０ｒｐｍに設定した。次いで、この反応溶液を、室温で約３０分間、この溶液中に窒素を激しくバブリングすることによって脱気した。この時間の後、加熱マントルのスイッチを入れ、そして温度制御器を８０℃に設定し、そして攪拌された反応混合物をこの温度で２０時間維持した。この時間の後、加熱マントルのスイッチを切り、そしてこの反応溶液温度を約４０℃まで放冷した。次いで、この冷却された反応混合物を５Ｌのメタノール中に注ぎ入れ、この際、この添加中、機械的攪拌によって攪拌した。この添加中、ポリマーが析出した。析出した固形ポリマーを濾過して集めた。このポリマーを次いで減圧炉中で４０℃で乾燥した。このようにして約８０グラムのポリマーが得られた。この乾燥したポリマーを３００グラムのＴＨＦ中に溶解し、次いで０．２μｍナイロンフィルタに通して濾過した。次いで、この濾過されたポリマーを、前述のように、メタノールの攪拌された溶液中で再び析出させ、濾過して集め、そして４０℃で真空下に乾燥した。このようにして、約７６グラム（収率４５％）のポリマーが得られた。このポリマーは、約１００ｋのＭｗ及びＰＤ＝２．５を有していた。
処方例１：０．０１μｍフィルタに通して濾過した例１（ＰＧＭＥＡ中０．３重量％）から構成される溶液をＰＧＭＥ中で調製した。
処方例２：ナイロン０．０１μｍフィルタに通して濾過した例２ｂ（ＰＧＭＥＡ中０．３重量％）から構成される溶液をＰＧＭＥ中で調製した。
【００９５】
試験例１：合成例１からスピンコートしたフィルム上のコーティング欠陥の検査
Ｓｉ−Ａｒｃ（ＳＨＢ−９４８０、Ｓｈｉｎ−Ｅｔｓｕ  Ｃｈｅｍｉｃａｌ  Ｃｏ．，Ｌｔｄ．）を、１５００ｒｐｍで１２インチケイ素ウェハ上にスピンコートし、そして２２０℃で２分間ベークした。処方例１を、前記のＳｉ−ＡＲＣフィルムの上面にコーティングし、そしてフィルムの架橋（ｆｉｌｍ  ｘ−ｌｉｎｋｉｎｇ）のために２５０℃で２分間ベークした。次いで、デフェクトツール（ＫＬＡ−２３６０）を用いてコーティングを検査した。欠陥像を、図５に示すようにＳＥＭ（ＳＥＭｖｉｓｉｏｎ  ｃＸ）で撮影した。この際、基材上の材料ディウェッティングコーティング欠陥の大きな樹木形の領域が観察された。
【００９６】
試験例２：合成例２ｂからスピンコートしたフィルム上のコーティング欠陥の検査
Ｓｉ−Ａｒｃ（ＳＨＢ−９４８０、Ｓｈｉｎ−Ｅｔｓｕ  Ｃｈｅｍｉｃａｌ  Ｃｏ．，Ｌｔｄ．）を、１５００ｒｐｍで１２インチケイ素ウェハ上にスピンコートし、そして２２０℃で２分間ベークした。処方例２を基材上にコーティングし、そして１７０℃で２分間ベークして、先ず、基材上に末端官能基をグラフトし、次いでフィルムの架橋のために２４０℃で２分間再びベークした。次いで、フィルムを欠陥検査ツール（ＫＬＡ−２３６０）を用いて検査した。ディウェッティング欠陥は観察できなかった。
【００９７】
試験例３：合成例２ｂのフィルム上でのブロックコポリマーの自己組織化
Ｓｉ−Ａｒｃ（ＳＨＢ−９４８０、Ｓｈｉｎ−Ｅｔｓｕ  Ｃｈｅｍｉｃａｌ  Ｃｏ．，Ｌｔｄ．）を、１５００ｒｐｍで１２インチケイ素ウェハ上にスピンコートし、そして２２０℃で２分間ベークした。処方例２を基材上にコーティングし、そして１７０℃で２分間ベークして、先ず、基材上に末端官能基をグラフトし、次いでフィルムの架橋のために２４０℃で２分間再びベークした。このコーティングの上面に、ブロックコポリマー溶液としてＡＺＥＭＢＬＹＴＭＥＸＰ  ＰＭＥ−１２０を１５００ｒｐｍでコーティングし、そして２５０℃で２分間ベークした。ブロックコポリマーの自己組織化を示す画像をＮａｎｏＳＥＭ（ＮａｎｏＳＥＭ  ３Ｄ、Ａｐｐｌｉｅｄ  Ｍａｔｅｒｉａｌｓ，Ｉｎｃ．）で撮影し、そして代表的な画像を図６に示す。
本願は、特許請求の範囲に記載の発明に係るものであるが、本願の開示は以下も包含する：
１．
構造（１）の少なくとも一つの単位、構造（２）の少なくとも一つの単位、構造（３）の少なくとも一つの単位、
【化１５】
0006788668.tif 000016
及び次の構造（１’）を有する一つの末端基を有する少なくとも一つのランダムコポリマーを含む組成物：
【化１６】
0006788668.tif 000017
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され；ｎは１〜５の範囲であり、Ｒ６は、Ｈ、Ｆ、Ｃ１〜Ｃ８アルキル及びＣ１〜Ｃ８フルオロアルキルからなる群から選択され；ｍは１〜３の範囲であり；ｎ’は１〜５の範囲であり；ｎ’’は１〜５の範囲であり；ｎ’’’は１〜５の範囲であり；Ｒ７はＣ１〜Ｃ８アルキルであり；Ｘは−ＣＮまたはアルキルオキシカルボニル部分Ｒ８−Ｏ−（Ｃ＝Ｏ）−（Ｒ８はＣ１〜Ｃ８アルキルである）であり；
そして
【化１７】
0006788668.tif 000018
は、該ランダムコポリマーに対する末端基の結合点を表し、
ここで、該組成物は、更に、溶剤を含み、好ましくはＲ１はＣ１〜Ｃ８アルキルからなる群から選択され；Ｒ２、Ｒ３及びＲ５は、独立して、Ｈ及びＣ１〜Ｃ４アルキルからなる群から選択され；Ｒ４は、Ｈ、Ｃ１〜Ｃ８アルキルからなる群から選択され、そしてｎ＝１であり；そしてＲ６は、Ｈ、Ｃ１〜Ｃ８アルキルからなる群から選択され、そしてｍ＝１である。
２．
前記コポリマーが、グラフト、架橋しておりかつブロックコポリマーに対して中性層である層を形成することができる、上記１に記載の組成物。
３．
前記コポリマーが、グラフト、架橋しておりかつフォトレジスト用の有機溶剤中に可溶ではない中性層である層を形成することができる、上記１または２に記載の組成物。
４．
前記コポリマーが、グラフト、架橋しておりかつ水性アルカリ性現像剤中に可溶ではない中性層である層を形成することができる、上記１〜３のいずれか一つに記載の組成物。
５．
構造（３）の単位が１０モル％〜４５モル％の範囲である、上記１〜４のいずれか一つに記載の組成物。
６．
前記ブロックコポリマーがポリ（スチレン−ｂ−メチルメタクリレート）である、上記２〜５のいずれか一つに記載の組成物。
７．
酸発生剤を更に含む、上記１〜６のいずれか一つに記載の組成物。
８．
熱酸発生剤を更に含む、上記１〜７のいずれか一つに記載の組成物。
９．
構造（１）の少なくとも一つの繰り返し単位、構造（２）の少なくとも一つの繰り返し単位、構造（３）の少なくとも一つの繰り返し単位、
【化１８】
0006788668.tif 000019
及び次の構造（１’）を有する一つの末端基を有するランダムコポリマー：
【化１９】
0006788668.tif 000020
式中、Ｒ１は、Ｃ１〜Ｃ８アルキル、Ｃ１〜Ｃ８フルオロアルキル、Ｃ１〜Ｃ８部分フッ素化アルキル部分、Ｃ４〜Ｃ８シクロアルキル、Ｃ４〜Ｃ８シクロフルオロアルキル、Ｃ４〜Ｃ８部分フッ素化シクロアルキル、及びＣ２〜Ｃ８ヒドロキシアルキルからなる群から選択され；Ｒ２、Ｒ３及びＲ５は、独立して、Ｈ、Ｃ１〜Ｃ４アルキル、ＣＦ３及びＦからなる群から選択され；Ｒ４は、Ｈ、Ｃ１〜Ｃ８アルキル、Ｃ１〜Ｃ８部分フッ素化アルキル部分、及びＣ１〜Ｃ８フルオロアルキルからなる群から選択され、ｎは１〜５の範囲であり、Ｒ６は、Ｈ、Ｆ、Ｃ１〜Ｃ８アルキル及びＣ１〜Ｃ８フルオロアルキルからなる群から選択され、そしてｍは１〜３の範囲であり、及びｎ’は１〜５の範囲であり、そしてｎ’’は１〜５の範囲であり、ｎ’’’は１〜５の範囲であり、Ｒ７はＣ１〜Ｃ８アルキルであり、そしてＸは−ＣＮまたはアルキルオキシカルボニル部分Ｒ８−Ｏ−（Ｃ＝Ｏ）−であり、ここでＲ８はＣ１〜Ｃ８アルキルであり、
そして
【化２０】
0006788668.tif 000021
は、該ランダムコポリマーに対する前記末端基の結合点を表し、
該組成物は更に溶剤を含む。
１０．
コポリマーのグラフト及び架橋したコーティングを基材上に形成する方法であって、次のステップ：
ａ）上記１〜８のいずれか一つに記載の組成物のコーティングを基材上に形成するステップ；
ｂ）このコーティングを９０℃〜１８０℃の間の温度で加熱して、溶剤を除去しそしてコポリマーのグラフトしたコーティング層を形成するステップ；
ｃ）このグラフトしたコーティング層を２００℃〜２５０℃の間の温度で加熱して、架橋されたコポリマーコーティング層を形成するステップ；
を含む前記方法。
１１．
自己組織化したブロックコポリマーコーティング層を中性層コーティング上に形成する方法であって、次のステップ：
ａ）上記１〜８のいずれか一つに記載の組成物のコーティングを基材上に形成するステップ；
ｂ）このコーティングを９０℃〜１８０℃の間の温度で加熱して、溶剤を除去しそしてコポリマーのグラフトしたコーティング層を形成するステップ；
ｃ）このグラフトしたコーティング層を２００℃〜２５０℃の間の温度で加熱してコポリマーを架橋して、中性コーティング層を形成するステップ；
ｄ）上記中性コーティング層の上にブロックコポリマーを施与し、そしてこのブロックコポリマー層の誘導自己組織化が起こるまでアニールするステップ；
を含む前記方法。
１２．
画像を形成するために使用されるブロックコポリマー層のグラフォエピタキシ誘導自己組織化方法であって、次のステップ：
ａ）上記１〜８のいずれか一つに記載の組成物のコーティングを基材上に形成するステップ；
ｂ）このコーティングを９０℃〜１８０℃の間の温度で加熱して、グラフトしたコーティング層を形成するステップ；
ｃ）このグラフトしたコーティング層を２００℃〜３００℃の間の温度で加熱して、架橋及びグラフトした中性層を形成するステップ；
ｄ）この架橋及びグラフトした中性層上にフォトレジスト層のコーティングを提供するステップ；
ｅ）フォトレジスト層中にパターンを形成し、好ましくはフォトレジスト層中のこのパターンは、電子線、ブロードバンド、１９３ｎｍ液浸リソグラフィ、１３．５ｎｍ、１９３ｎｍ、２４８ｎｍ、３６５ｎｍ及び４３６ｎｍからなる群から選択される画像形成リソグラフィによって形成されるステップ；
ｆ）エッチング耐性ブロックと高エッチング可能ブロックとを含むブロックコポリマーを前記フォトレジストパターン上に施与し、そして誘導自己組織化が起こるまでアニールするステップ；及び
ｇ）前記ブロックコポリマーをエッチングし、それによって前記コポリマーの高エッチング可能ブロックを除去してパターンを形成するステップ；
を含む前記方法。
１３．
画像を形成するために使用されるブロックコポリマー層のケモエピタキシ誘導自己組織化方法であって、次のステップ：
ａ）上記１〜８のいずれか一つに記載の組成物のコーティングを基材上に形成するステップ；
ｂ）このコーティングを９０℃〜１８０℃の間の温度で加熱して、溶剤を除去しそしてグラフトしたコーティング層を形成するステップ；
ｃ）このグラフトしたコーティング層を２００℃〜３００℃の間の温度で加熱して、架橋及びグラフトした中性層を形成するステップ；
ｄ）この架橋及びグラフトした中性層上にフォトレジスト層のコーティングを提供するステップ；
ｅ）フォトレジスト層中にパターンを形成し、それによって中性層がレジストによって覆われていない領域を形成し、好ましくはフォトレジスト層中のこのパターンは、電子線、ブロードバンド、１９３ｎｍ液浸リソグラフィ、ブロードバンド、１３．５ｎｍ、１９３ｎｍ、２４８ｎｍ、３６５ｎｍ及び４３６ｎｍからなる群から選択される画像形成リソグラフィによって形成されるステップ；
ｆ）被覆されていない中性層を処理するステップ；
ｇ）フォトレジストを除去するステップ；
ｈ）エッチング耐性ブロックと高エッチング可能ブロックとを含むブロックコポリマーを中性層上に施与し、そして誘導自己組織化が起こるまでアニールするステップ；及び
ｉ）前記ブロックコポリマーをエッチングし、それによって前記コポリマーの高エッチング可能ブロックを除去してパターンを形成するステップ；
を含む前記方法。
１４．
上記１２で形成された画像を使用して製造される微細電子デバイス。
１５．
上記１３で形成された画像を使用して製造される微細電子デバイス。
【図１ａ】
0006788668.tif 000028
【図１ｂ】
0006788668.tif 000029
【図１ｃ】
0006788668.tif 000030
【図２】
0006788668.tif 000031
【図３】
0006788668.tif 000032
【図４】
0006788668.tif 000033
【図５】
0006788668.tif 000034
【図６】
0006788668.tif 000035